(57)【特許請求の範囲】
【請求項１】
（イ）下記一般式（１）に示す構造単位（Ｉ）あるいは構造単位（II）からなる群から選ばれる少なくとも１種の構造単位および下記一般式（２）に示す構造単位（III)あるいは構造単位（IV) からなる群から選ばれる少なくとも１種の構造単位を有する、アルカリ不溶性またはアルカリ難溶性のポリシロキサンであって、その酸解離性基が解離したときにアルカリ可溶性となる樹脂、並びに（ロ）感放射線性酸発生剤を含有することを特徴とする感放射線性樹脂組成物。
【化１】
0004534371.tif 000062
〔一般式（１）において、各Ｒは相互に独立して水素原子またはメチル基を示し、Ｒ’は水素原子、炭素数１〜２０の１価の炭化水素基、炭素数１〜２０の１価のハロゲン化炭化水素基、ハロゲン原子または１級、２級もしくは３級のアミノ基を示し、Ｘ1 は酸により解離して水素原子を生じる１価の有機基を示し、ｍは０〜３の整数である。但し、一般式（１）中の各ケイ素原子は最上位にあるビシクロ[ ２．２．１ ]ヘプタン環の２−位または３−位に結合している。〕
【化２】
0004534371.tif 000063
〔一般式（２）において、各Ｒは相互に独立して水素原子またはメチル基を示し、Ｒ’は水素原子、炭素数１〜２０の１価の炭化水素基、炭素数１〜２０の１価のハロゲン化炭化水素基、ハロゲン原子または１級、２級もしくは３級のアミノ基を示し、Ｒ''は水素原子、メチル基またはトリフルオロメチル基を示し、Ｘ2 は水素原子または酸により解離して水素原子を生じる１価の有機基を示し、ｎは０〜３の整数である。但し、一般式（２）中の各ケイ素原子は最上位にあるビシクロ[ ２．２．１ ]ヘプタン環の２−位または３−位に結合している。〕
【発明の詳細な説明】
【０００１】
【発明の属する技術分野】
本発明は、特定のノルボルネン系脂環式構造を有するシロキサン系ポリマーを含有する遠紫外線、電子線、Ｘ線等の放射線を用いる微細加工に好適な感放射線性樹脂組成物に関する。
【０００２】
【従来の技術】
近年、ＬＳＩ（高集積回路）の高密度化、高集積化に対する要求が益々高まっており、それに伴い配線パターンの微細化も急速に進行している。
このような配線パターンの微細化に対応しうる手段の一つとして、リソグラフィープロセスに用いる露光光線を短波長化する方法があり、近年では、ｇ線（波長４３６ｎｍ）やｉ線（波長３６５ｎｍ）等の紫外線に替えて、ＫｒＦエキシマレーザー（波長２４８ｎｍ）あるいはＡｒＦエキシマレーザー（波長１９３ｎｍ）に代表される遠紫外線や、電子線、Ｘ線等が用いられるようになっている。
ところで、従来のレジスト組成物には、樹脂成分としてノボラック樹脂、ポリ（ビニルフェノール）等が用いられてきたが、これらの材料は構造中に芳香族環を含み、１９３ｎｍの波長に強い吸収があるため、例えばＡｒＦエキシマレーザーを用いたリソグラフィープロセスでは、高感度、高解像度、高アスペクト比に対応した高い精度が得られない。
そこで、１９３ｎｍ以下、特に１５７ｎｍの波長に対して透明で、かつ芳香族環と同等以上のドライエッチング耐性を有するレジスト用樹脂成分が求められている。その一つとしてシロキサン系ポリマーが考えられ、MIT R.R.Kunzらは、ポリシロキサン系ポリマーが、１９３ｎｍ以下の波長、特に１５７ｎｍでの透明性に優れるという測定結果を提示しており、このポリマーが１９３ｎｍ以下の波長を用いるリソグラフィープロセスにおけるレジスト材料に適していると報告している（J. Photopolym. Sci. Technol., Vol.12, No.4, 1999) 。また、ポリシロキサン系ポリマーはドライエッチング耐性に優れ、中でもラダー構造をもつポリオルガノポリシルセスキオキサンを含むレジストが高い耐プラズマ性を有することも知られている。
【０００３】
一方、シロキサン系ポリマーを用いるレジスト材料についても既に幾つか報告されている。即ち、特開平５−３２３６１１号公報には、カルボン酸エステル基、フェノールエーテル基等の酸解離性基が１個以上の炭素原子を介してケイ素原子に結合した、側鎖に酸解離性基を有するポリシロキサンを用いた放射線感応性樹脂組成物が、特開平８−１６０６２３号公報には、ポリ（２−カルボキシエチルシロキサン）のカルボキシル基をｔ−ブチル基等の酸解離性基で保護したポリマーを用いたポジ型レジストが、特開平１１−６０７３３号公報には、酸解離性エステル基を有するポリオルガノシルセスキオキサンを用いたレジスト樹脂組成物が、それぞれ開示されている。しかし、これらの従来の酸解離性基含有シロキサン系ポリマーを用いたレジスト材料では、放射線に対する透明性、解像度、現像性等のレジストとしての基本物性の点で未だ満足できるレベルにあるとはいえない。
さらに、特開平１１−３０２３８２号公報には、カルボキシル基を有する非芳香族系の単環式もしくは多環式炭化水素基または有橋環式炭化水素基を側鎖に有し、かつ該カルボキシル基の少なくとも１部が酸不安定性基で置換されたシロキサン系ポリマー、例えば５−位にｔ−ブトキシカルボニル基を有するノルボルニル基がケイ素原子に結合したシロキサン系ポリマー等、および該ポリマーを用いたレジスト材料が開示されており、このレジスト材料は、ＫｒＦエキシマレーザー（波長２４８ｎｍ）あるいはＡｒＦエキシマレーザー（波長１９３ｎｍ）の吸収が小さく、パターン形状が良好であり、また感度、解像度、ドライエッチング耐性等にも優れているとされている。
しかしながら、特開平１１−３０２３８２号公報のシロキサン系ポリマーを含めても、レジスト材料の樹脂成分として有用なシロキサン系ポリマーの種類は少なく、シロキサン系ポリマーを樹脂成分として、短波長の放射線に有効に感応し、高度のドライエッチング耐性を備えつつ、レジストとしての基本物性に優れた感放射線性樹脂組成物の開発は、半導体素子における微細化の進行に対応しうる技術開発の観点から重要な課題となっている。
【０００４】
【発明が解決しようとする課題】
本発明の課題は、特定のノルボルネン系脂環式構造を有するシロキサン系ポリマーを含有し、遠紫外線、電子線、Ｘ線等の放射線に有効に感応し、特に波長１９３ｎｍ以下、就中波長１５７ｎｍの放射線に対する透明性が高く、しかもドライエッチング耐性、感度、解像度、現像性等のレジストとしての基本物性に優れた感放射線性樹脂組成物を提供することにある。
【０００５】
【課題を解決するための手段】
本発明によると、前記課題は、
（イ）下記一般式（１）に示す構造単位（Ｉ）あるいは構造単位（II）からなる群から選ばれる少なくとも１種の構造単位および下記一般式（２）に示す構造単位（III)あるいは構造単位（IV) からなる群から選ばれる少なくとも１種の構造単位を有する、アルカリ不溶性またはアルカリ難溶性のポリシロキサンであって、その酸解離性基が解離したときにアルカリ可溶性となる樹脂、並びに（ロ）感放射線性酸発生剤を含有することを特徴とする感放射線性樹脂組成物
【０００６】
【化３】
0004534371.tif 000002
【０００７】
〔一般式（１）において、各Ｒは相互に独立して水素原子またはメチル基を示し、Ｒ’は水素原子、炭素数１〜２０の１価の炭化水素基、炭素数１〜２０の１価のハロゲン化炭化水素基、ハロゲン原子または１級、２級もしくは３級のアミノ基を示し、Ｘ1 は酸により解離して水素原子を生じる１価の有機基を示し、ｍは０〜３の整数である。但し、一般式（１）中の各ケイ素原子は最上位にあるビシクロ[ ２．２．１ ]ヘプタン環の２−位または３−位に結合している。〕
【０００８】
【化４】
0004534371.tif 000003
【０００９】
〔一般式（２）において、各Ｒは相互に独立して水素原子またはメチル基を示し、Ｒ’は水素原子、炭素数１〜２０の１価の炭化水素基、炭素数１〜２０の１価のハロゲン化炭化水素基、ハロゲン原子または１級、２級もしくは３級のアミノ基を示し、Ｒ''は水素原子、メチル基またはトリフルオロメチル基を示し、Ｘ2 は水素原子または酸により解離して水素原子を生じる１価の有機基を示し、ｎは０〜３の整数である。但し、一般式（２）中の各ケイ素原子は最上位にあるビシクロ[ ２．２．１ ]ヘプタン環の２−位または３−位に結合している。〕
により達成される。
【００１０】
以下、本発明について詳細に説明する。
ポリシロキサン（イ）
本発明における（イ）成分は、前記一般式（１）に示す構造単位（Ｉ）あるいは構造単位（II）からなる群から選ばれる少なくとも１種の構造単位および前記一般式（２）に示す構造単位（III)あるいは構造単位（IV) からなる群から選ばれる少なくとも１種の構造単位を有する、アルカリ不溶性またはアルカリ難溶性のポリシロキサンであって、その酸解離性基が解離したときにアルカリ可溶性となる樹脂（以下、「ポリシロキサン（イ）」という。）からなる。
【００１１】
一般式（１）および一般式（２）において、構造単位（Ｉ）におけるＲ、構造単位（II）におけるＲ、構造単位（III)におけるＲ、および構造単位（IV）におけるＲは、相互に同一でも異なってもよい。
【００１２】
次に、一般式（１）の構造単位（II）および一般式（２）の構造単位（IV）において、Ｒ’の炭素数１〜２０の１価の炭化水素基としては、例えば、メチル基、エチル基、ｎ−プロピル基、ｉ−プロピル基、ｎ−ブチル基、２−メチルプロピル基、１−メチルプロピル基、ｔ−ブチル基、ｎ−ペンチル基、ネオペンチル基、ｎ−ヘキシル基、ｎ−ヘプチル基、ｎ−オクチル基、２−エチルヘキシル基、ｎ−ノニル基、ｎ−デシル基、ｎ−ドデシル基、ｎ−テトラデシル基、ｎ−ヘキサデシル基、ｎ−オクタデシル基、ｎ−エイコシル基等の直鎖状もしくは分岐状のアルキル基；シクロブチル基、シクロペンチル基、シクロヘキシル基等のシクロアルキル基；フェニル基、ｏ−トリル基、ｍ−トリル基、ｐ−トリル基、ベンジル基、フェネチル基、１−ナフチル基、２−ナフチル基等の芳香族炭化水素基；ノルボニル基、トリシクロデカニル基、テトラシクロデカニル基、アダマンチル基等の有橋式炭化水素基等を挙げることができる。
【００１３】
また、Ｒ’の炭素数１〜２０の１価のハロゲン化炭化水素基としては、例えば、前記炭素数１〜２０の１価の炭化水素基を１種以上あるいは１個以上のハロゲン原子、好ましくはフッ素原子で置換した基、より具体的には、ペンタフルオロエチル基、３，３，３，２，２−ペンタフルオロ−ｎ−プロピル基、パーフルオロ−ｉ−プロピル基、ペンタフルオロフェニル基、ｏ−トリフルオロメチルフェニル基、ｍ−トリフルオロメチルフェニル基、ｐ−トリフルオロメチルフェニル基、２，６−ビス（トリフルオロメチル）フェニル基、３，５−ビス（トリフルオロメチル）フェニル基、２，４，６−トリス（トリフルオロメチル）フェニル基、３，４，５−トリス（トリフルオロメチル）フェニル基、パーフルオロノルボニル基、下記式（３）
【００１４】
【化５】
0004534371.tif 000004
（式中、各Ｒｆは相互に独立して、水素原子またはフッ素原子を示し、かつ少なくとも１個のＲｆがフッ素原子であり、ｊは０〜４の整数である。）
で表される基等を挙げることができる。
【００１５】
これらの１価のハロゲン化炭化水素基のうち、トリフルオロメチル基、ペンタフルオロエチル基、３，３，３，２，２−ペンタフルオロ−ｎ−プロピル基、ペンタフルオロフェニル基、ｏ−フルオロフェニル基、ｍ−フルオロフェニル基、ｐ−フルオロフェニル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３，４−トリフルオロフェニル基、２，３，５−トリフルオロフェニル基、２，３，６−トリフルオロフェニル基、２，４，６−トリフルオロフェニル基、３，４，５−トリフルオロフェニル基、ペンタフルオロベンジル基、ペンタフルオロフェネチル基、ｏ−トリフルオロメチルフェニル基、ｍ−トリフルオロメチルフェニル基、ｐ−トリフルオロメチルフェニル基、２，６−ビス（トリフルオロメチル）フェニル基、３，５−ビス（トリフルオロメチル）フェニル基、２，４，６−トリス（トリフルオロメチル）フェニル基、３，４，５−トリス（トリフルオロメチル）フェニル基や、前記式（３）で表される基として、ペンタフルオロベンジル基、ペンタフルオロフェネチル基等が好ましい。
【００１６】
また、Ｒ’のハロゲン原子としては、例えば、フッ素原子、塩素原子、臭素原子等を挙げることができる。
これらのハロゲン原子のうち、塩素原子が好ましい。
また、Ｒ’の２級もしくは３級のアミノ基としては、例えば、メチルアミノ基、エチルアミノ基、ｎ−プロピルアミノ基、ｉ−プロピルアミノ基、ｎ−ブチルアミノ基、シクロペンチルアミノ基、シクロヘキシルアミノ基、フェニルアミノ基、ベンジルアミノ基、ジメチルアミノ基、ジエチルアミノ基、ジ−ｎ−プロピルアミノ基、ジ−ｉ−プロピルアミノ基、ジ−ｎ−ブチルアミノ基、ジシクロペンチルアミノ基、ジシクロヘキシルアミノ基、ジフェニルアミノ基、ジベンジルアミノ基等を挙げることができる。
Ｒ’のアミノ基としては、アミノ基、ジメチルアミノ基、ジエチルアミノ基、ジシクロペンチルアミノ基、ジシクロヘキシルアミノ基、ジフェニルアミノ基等が好ましい。
【００１７】
構造単位（II）および構造単位（IV）におけるＲ’としては、特に、メチル基、エチル基、シクロヘキシル基、ペンタフルオロエチル基、塩素原子、ジメチルアミノ基等が好ましい。
構造単位（II) におけるＲ’と構造単位（IV) におけるＲ’とは、相互に同一でも異なってもよい。
一般式（２）におけるＲ''としては、水素原子、メチル基、トリフルオロメチル基がいずれも好ましい。
構造単位（III)におけるＲ''と構造単位（IV) におけるＲ''とは、相互に同一でも異なってもよい。
【００１８】
次に、一般式（１）の構造単位（Ｉ）および構造単位（II）において、Ｘ1 の酸により解離して水素原子を生じる１価の有機基としては、下記式（ａ）で表される基（以下、「酸解離性基（ａ）」という。）を挙げることができる。
【００１９】
【化６】
0004534371.tif 000005
【００２０】
〔式（ａ）において、Ｒ''' は相互に独立に炭素数１〜４の直鎖状もしくは分岐状のアルキル基または炭素数３〜２０の１価の脂環式炭化水素基もしくはその誘導体を示すか、あるいはいずれか２つのＲ''' が相互に結合して、それぞれが結合している炭素原子と共に炭素数３〜２０の２価の脂環式炭化水素基もしくはその誘導体を形成し、残りのＲ''' が炭素数１〜４の直鎖状もしくは分岐状のアルキル基または炭素数３〜２０の１価の脂環式炭化水素基もしくはその誘導体である。〕
【００２１】
式（ａ）において、Ｒ''' の炭素数１〜４の直鎖状もしくは分岐状のアルキル基としては、例えば、メチル基、エチル基、ｎ−プロピル基、ｉ−プロピル基、ｎ−ブチル基、２−メチルプロピル基、１−メチルプロピル基、ｔ−ブチル基等をあげることができる。
また、Ｒ''' の炭素数３〜２０の１価の脂環式炭化水素基、およびいずれか２つのＲ''' が相互に結合して形成した炭素数３〜２０の２価の脂環式炭化水素基としては、例えば、ノルボルナン、トリシクロデカン、テトラシクロデカン、アダマンタンや、シクロプロパン、シクロブタン、シクロペンタン、シクロヘキサン、シクロへプタン、シクロオクタン等のシクロアルカン類等に由来する脂環族からなる基；これらの脂環族からなる基を、上記炭素数１〜４のアルキル基の１種以上で置換した基等を挙げることができる。
一般式（１）におけるＲ''' としては、特にメチル基が好ましい。
【００２２】
また、一般式（２）の構造単位（III)および構造単位（IV）において、Ｘ2 の酸により解離して水素原子を生じる１価の有機基（以下、「酸解離性基（ｂ）」という。）としては、例えば、３級アルキル基、Ｘ2 が結合している酸素原子と共にアセタール基を形成する基（以下、「アセタール形成基」という。）、置換メチル基、１−置換エチル基、１−分岐アルキル基（但し、３級アルキル基を除く。）、シリル基、ゲルミル基、アルコキシカルボニル基、アシル基、環式酸解離性基等を挙げることができる。
【００２３】
酸解離性基（ｂ）において、前記３級アルキル基としては、例えば、ｔ−ブチル基、１，１−ジメチルプロピル基、１−メチル−１−エチルプロピル基、１，１−ジメチルブチル基、１−メチル−１−エチルブチル基、１，１−ジメチルペンチル基、１−メチル−１−エチルペンチル基、１，１−ジメチルヘキシル基、１，１−ジメチルヘプチル基、１，１−ジメチルオクチル基等を挙げることができる。
また、アセタール形成基としては、例えば、メトキシメチル基、エトキシメチル基、ｎ−プロポキシメチル基、ｉ−プロポキシメチル基、ｎ−ブトキシメチル基、ｔ−ブトキシメチル基、ｎ−ペンチルオキシメチル基、ｎ−ヘキシルオキシメチル基、シクロペンチルオキシメチル基、シクロヘキシルオキシメチル基、１−メトキシエチル基、１−エトキシエチル基、１−ｎ−プロポキシエチル基、１−ｉ−プロポキシエチル基、１−ｎ−ブトキシエチル基、１−ｔ−ブトキシエチル基、１−ｎ−ペンチルオキシエチル基、１−ｎ−ヘキシルオキシエチル基、１−シクロペンチルオキシエチル基、１−シクロヘキシルオキシエチル基、１−メトキシプロピル基、１−エトキシプロピル基、（シクロヘキル）（メトキシ）メチル基、（シクロヘキル）（エトキシ）メチル基、（シクロヘキル）（ｎ−プロポキシ）メチル基、（シクロヘキル）（ｉ−プロポキシ）メチル基、（シクロヘキル）（シクロヘキシルオキシ）メチル基等を挙げることができる。
【００２４】
また、前記置換メチル基としては、例えば、フェナシル基、ｐ−ブロモフェナシル基、ｐ−メトキシフェナシル基、ｐ−メチルチオフェナシル基、α−メチルフェナシル基、シクロプロピルメチル基、ベンジル基、ジフェニルメチル基、トリフェニルメチル基、ｐ−ブロモベンジル基、ｐ−ニトロベンジル基、ｐ−メトキシベンジル基、ｐ−メチルチオベンジル基、ｐ−エトキシベンジル基、ｐ−エチルチオベンジル基、ピペロニル基、メトキシカルボニルメチル基、エトキシカルボニルメチル基、ｎ−プロポキシカルボニルメチル基、ｉ−プロポキシカルボニルメチル基、ｎ−ブトキシカルボニルメチル基、ｔ−ブトキシカルボニルメチル基等を挙げることができる。
また、前記１−置換エチル基としては、例えば、１−シクロプロピルエチル基、１−フェニルエチル基、１，１−ジフェニルエチル基、１−メトキシカルボニルエチル基、１−エトキシカルボニルエチル基、１−ｎ−プロポキシカルボニルエチル基、１−ｉ−プロポキシカルボニルエチル基、１−ｎ−ブトキシカルボニルエチル基、１−ｔ−ブトキシカルボニルエチル基等を挙げることができる。
【００２５】
また、前記１−分岐アルキル基としては、例えば、ｉ−プロピル基、ｓｅｃ−ブチル基、１−メチルブチル基等を挙げることができる。
また、前記シリル基としては、例えば、トリメチルシリル基、エチルジメチルシリル基、メチルジエチルシリル基、トリエチルシリル基、ｉ−プロピルジメチルシリル基、メチルジ−ｉ−プロピルシリル基、トリ−ｉ−プロピルシリル基、ｔ−ブチルジメチルシリル基、メチルジ−ｔ−ブチルシリル基、トリ−ｔ−ブチルシリル基、フェニルジメチルシリル基、メチルジフェニルシリル基、トリフェニルシリル基等を挙げることができる。
また、前記ゲルミル基としては、例えば、トリメチルゲルミル基、エチルジメチルゲルミル基、メチルジエチルゲルミル基、トリエチルゲルミル基、ｉ−プロピルジメチルゲルミル基、メチルジ−ｉ−プロピルゲルミル基、トリ−ｉ−プロピルゲルミル基、ｔ−ブチルジメチルゲルミル基、メチルジ−ｔ−ブチルゲルミル基、トリ−ｔ−ブチルゲルミル基、フェニルジメチルゲルミル基、メチルジフェニルゲルミル基、トリフェニルゲルミル基等を挙げることができる。
また、前記アルコキシカルボニル基としては、例えば、メトキシカルボニル基、エトキシカルボニル基、ｉ−プロポキシカルボニル基、ｔ−ブトキシカルボニル基等を挙げることができる。
【００２６】
また、前記アシル基としては、例えば、アセチル基、プロピオニル基、ブチリル基、ヘプタノイル基、ヘキサノイル基、バレリル基、ピバロイル基、イソバレリル基、ラウリロイル基、ミリストイル基、パルミトイル基、ステアロイル基、オキサリル基、マロニル基、スクシニル基、グルタリル基、アジポイル基、ピペロイル基、スベロイル基、アゼラオイル基、セバコイル基、アクリロイル基、プロピオロイル基、メタクリロイル基、クロトノイル基、オレオイル基、マレオイル基、フマロイル基、メサコノイル基、カンホロイル基、ベンゾイル基、フタロイル基、イソフタロイル基、テレフタロイル基、ナフトイル基、トルオイル基、ヒドロアトロポイル基、アトロポイル基、シンナモイル基、フロイル基、テノイル基、ニコチノイル基、イソニコチノイル基、ｐ−トルエンスルホニル基、メシル基等を挙げることができる。
さらに、前記環式酸解離性基としては、例えば、３−オキソシクロヘキシル基、テトラヒドロピラニル基、テトラヒドロフラニル基、テトラヒドロチオピラニル基、テトラヒドロチオフラニル基、３−ブロモテトラヒドロピラニル基、４−メトキシテトラヒドロピラニル基、２−オキソ−４−メチル−４−テトラヒドロピラニル基、４−メトキシテトラヒドロチオピラニル基、３−テトラヒドロチオフェン−１，１−ジオキシド基等を挙げることができる。
【００２７】
一般式（２）におけるＸ2 としては、水素原子や、酸解離性基（ｂ）として、ｔ−ブチル基、ｔ−ブトキシカルボニル基、テトラヒドロピラニル基、テトラヒドロフラニル基、メトキシメチル基、エトキシメチル基、１−メトキシエチル基、１−エトキシエチル基等が好ましい。
構造単位（Ｉ）におけるＸ1 、構造単位（II）におけるＸ1 、構造単位（III)におけるＸ2 の酸により解離して水素原子を生じる１価の有機基、および構造単位（IV）におけるＸ2 の酸により解離して水素原子を生じる１価の有機基は、相互に同一でも異なってもよい。
【００２８】
また、構造単位（Ｉ）におけるｍおよび構造単位（II）におけるｍとしては、それぞれ０または１が好ましく、特に１が好ましく、構造単位（III)におけるｎおよび構造単位（IV) におけるｎとしては、それぞれ０または１が好ましい。
構造単位（Ｉ）におけるｍと構造単位（II）におけるｍ、構造単位（III)におけるｎと構造単位（IV) におけるｎとは、それぞれ相互に同一でも異なってもよい。
【００２９】
構造単位（Ｉ）の好ましい具体例を示すと、下記式（Ｉ-1) または式（Ｉ-2) で表される構造単位等を挙げることができる。
【００３０】
【化７】
0004534371.tif 000006
【００３１】
また、構造単位（II）の好ましい具体例を示すと、下記式（II-1) 〜（II-8) で表される構造単位等を挙げることができる。
【００３２】
【化８】
0004534371.tif 000007
【００３３】
【化９】
0004534371.tif 000008
【００３４】
また、構造単位（III)の好ましい具体例を示すと、下記式（III-1-1)〜（III-1-12) で表される構造単位、式（III-2-1)〜（III-2-12) で表される構造単位等を挙げることができる。
【００３５】
【化１０】
0004534371.tif 000009
【００３６】
【化１１】
0004534371.tif 000010
【００３７】
【化１２】
0004534371.tif 000011
【００３８】
【化１３】
0004534371.tif 000012
【００３９】
【化１４】
0004534371.tif 000013
【００４０】
【化１５】
0004534371.tif 000014
【００４１】
【化１６】
0004534371.tif 000015
【００４２】
【化１７】
0004534371.tif 000016
【００４３】
これらの構造単位（III)のうち、特に、式（III-1-2)、式（III-1-3)、式（III-1-5)、式（III-1-6)、式（III-1-8)、式（III-1-9)、式（III-2-2)、式（III-2-3)、式（III-2-5)、式（III-2-6)、式（III-2-8)または式（III-2-9)で表される構造単位等が好ましい。
【００４４】
また、構造単位（IV）の好ましい具体例を示すと、下記式（IV-1-1) 〜（IV-1-48)で表される構造単位、式（IV-2-1) 〜（IV-2-48)で表される構造単位等を挙げることができる。
【００４５】
【化１８】
0004534371.tif 000017
【００４６】
【化１９】
0004534371.tif 000018
【００４７】
【化２０】
0004534371.tif 000019
【００４８】
【化２１】
0004534371.tif 000020
【００４９】
【化２２】
0004534371.tif 000021
【００５０】
【化２３】
0004534371.tif 000022
【００５１】
【化２４】
0004534371.tif 000023
【００５２】
【化２５】
0004534371.tif 000024
【００５３】
【化２６】
0004534371.tif 000025
【００５４】
【化２７】
0004534371.tif 000026
【００５５】
【化２８】
0004534371.tif 000027
【００５６】
【化２９】
0004534371.tif 000028
【００５７】
【化３０】
0004534371.tif 000029
【００５８】
【化３１】
0004534371.tif 000030
【００５９】
【化３２】
0004534371.tif 000031
【００６０】
【化３３】
0004534371.tif 000032
【００６１】
【化３４】
0004534371.tif 000033
【００６２】
【化３５】
0004534371.tif 000034
【００６３】
【化３６】
0004534371.tif 000035
【００６４】
【化３７】
0004534371.tif 000036
【００６５】
【化３８】
0004534371.tif 000037
【００６６】
【化３９】
0004534371.tif 000038
【００６７】
【化４０】
0004534371.tif 000039
【００６８】
【化４１】
0004534371.tif 000040
【００６９】
【化４２】
0004534371.tif 000041
【００７０】
【化４３】
0004534371.tif 000042
【００７１】
【化４４】
0004534371.tif 000043
【００７２】
【化４５】
0004534371.tif 000044
【００７３】
【化４６】
0004534371.tif 000045
【００７４】
【化４７】
0004534371.tif 000046
【００７５】
【化４８】
0004534371.tif 000047
【００７６】
【化４９】
0004534371.tif 000048
【００７７】
これらの構造単位（IV) のうち、特に、式（IV-1-14)、式（IV-1-15)、式（IV-1-17)、式（IV-1-18)、式（IV-1-20)、式（IV-1-21)、式（IV-1-26)、式（IV-1-27)、式（IV-1-29)、式（IV-1-30)、式（IV-1-32)、式（IV-1-33)、式（IV-2-14)、式（IV-2-15)、式（IV-2-17)、式（IV-2-18)、式（IV-2-20)、式（IV-2-21)、式（IV-2-26)、式（IV-2-27)、式（IV-2-29)、式（IV-2-30)、式（IV-2-32)または式（IV-2-33)で表される構造単位等が好ましい。
ポリシロキサン（イ）において、構造単位（Ｉ）、構造単位（II）、構造単位（III)および構造単位（IV）はそれぞれ、単独でまたは２種以上が存在することができる。
【００７８】
構造単位（Ｉ）を与える縮合成分としては、例えば、下記一般式（４）に示すシラン化合物（ｉ）あるいは該シラン化合物が部分縮合した直鎖状もしくは環状のオリゴマーを挙げることができ、構造単位（II）を与える縮合成分としては、例えば、下記一般式（４）に示すシラン化合物（ii) あるいは該シラン化合物が部分縮合した直鎖状もしくは環状のオリゴマーを挙げることができ、構造単位（III)を与える縮合成分としては、例えば、下記一般式（５）に示すシラン化合物（iii)あるいは該シラン化合物が部分縮合した直鎖状もしくは環状のオリゴマーを挙げることができ、さらに構造単位（IV）を与える縮合成分としては、例えば、下記一般式（５）に示すシラン化合物（iv) あるいは該シラン化合物が部分縮合した直鎖状もしくは環状のオリゴマー等を挙げることができる。
【００７９】
【化５０】
0004534371.tif 000049
〔一般式（４）において、Ｒ、Ｒ’、Ｘ1 およびｍは、一般式（１）におけるそれぞれＲ、Ｒ’、Ｘ1 およびｍと同義であり、Ｙは炭素数１〜２０の１価の炭化水素基、炭素数１〜２０の１価のハロゲン化炭化水素基または下記式（６）
【００８０】
【化５１】
0004534371.tif 000050
（式中、各Ｙ’は相互に独立して、水素原子、炭素数１〜２０の１価の炭化水素基、炭素数１〜２０の１価のハロゲン化炭化水素基または炭素数１〜２０の直鎖状、分岐状もしくは環状のアルコキシル基を示し、ｋは１〜１０の整数である。）
で表される基を示す。〕
【００８１】
【化５２】
0004534371.tif 000051
〔一般式（５）において、Ｒ、Ｒ’、Ｒ''、Ｘ2 およびｎは、一般式（２）におけるそれぞれＲ、Ｒ’、Ｒ''、Ｘ2 およびｎと同義であり、Ｙは炭素数１〜２０の１価の炭化水素基、炭素数１〜２０の１価のハロゲン化炭化水素基または前記式（６）で表される基を示す。〕
【００８２】
前記「シラン化合物が部分縮合した直鎖状のオリゴマー」は、各シラン化合物中の２個のＳｉ−ＯＹ基間で縮合して、通常、２〜１０量体、好ましくは２〜５量体を形成したオリゴマーを意味し、また前記「シラン化合物が部分縮合した環状のオリゴマー」は、各シラン化合物中の２個のＳｉ−ＯＹ基間で縮合して、通常、３〜１０量体、好ましくは３〜５量体を形成したオリゴマーを意味する。
シラン化合物（ｉ）〜（iv）におけるＹとしては、それぞれメチル基、エチル基、ｎ−プロピル基、ｉ−プロピル基、ｎ−ブチル基等が好ましい。
【００８３】
シラン化合物（ｉ）およびシラン化合物（ii）は、例えば、各シラン化合物に対応するノルボルネン（即ち、ビシクロ[ ２．２．１ ]ヘプト−２−エン）誘導体と、対応するヒドロシリル化合物とを、常法のヒドロシリル化反応に従い、ヒドロシリル化触媒の存在下、無溶媒下あるいは適当な溶媒中で反応させる方法等により合成することができる。
【００８４】
シラン化合物（iii)およびシラン化合物（iv）は、Ｘ2 が水素原子である場合、例えば、各シラン化合物に対応するノルボルネン誘導体と、対応するヒドロシラン化合物とを、常法のヒドロシリル化反応に従い、ヒドロシリル化触媒の存在下、無溶媒下あるいは適当な溶媒中で反応させる方法等により合成することができる。
また、Ｘ2 が酸解離性基（ｂ）である場合、例えば、下記（α）〜（δ) の方法等により合成することができる。
（α）  Ｘ2 がｔ−ブトキシカルボニル基であるシラン化合物（iii)およびシラン化合物（iv）は、Ｘ2 が水素原子であるシラン化合物（iii)あるいはＸ2 が水素原子であるシラン化合物（iv）中の水酸基を、触媒量の４−ジメチルアミノピリジンの存在下で、ジ−ｔ−ブチルジカーボネートによりエステル化する方法；
（β）  Ｘ2 がｔ−ブチル基であるシラン化合物（iii)およびシラン化合物（iv）は、Ｘ2 が水素原子であるシラン化合物（iii)あるいはＸ2 が水素原子であるシラン化合物（iv）中の水酸基をナトリウムオキシド基に変換した化合物と、ｔ−ブチルクロライドとを、常法により脱塩化ナトリウム反応させるか、あるいはシラン化合物（ｉ）〜（iv）中の水酸基を酸無水物基に変換した化合物と、ｔ−ブチルアルコールとを、常法により縮合させる方法；
（γ）  Ｘ2 がテトラヒドロピラニル基であるシラン化合物（iii)およびシラン化合物（iv）は、Ｘ2 が水素原子であるシラン化合物（iii)あるいはＸ2 が水素原子であるシラン化合物（iv）中の水酸基を、２，３−ジヒドロ−４Ｈ−ピランと、常法により付加反応させる方法；
（δ)   Ｘ2 がアセタール形成基であるシラン化合物（iii)およびシラン化合物（iv）は、Ｘ2 が水素原子であるシラン化合物（iii)あるいはＸ2 が水素原子であるシラン化合物（iv）中の水酸基を、対応するビニルエーテルと、常法により付加反応させる方法。
【００８５】
さらに、ポリシロキサン（イ）は、構造単位（Ｉ）〜（IV）以外の構造単位（以下、「他の構造単位」という。）を１種以上有することができる。
他の構造単位を与える縮合成分としては、例えば、
下記一般式（７）で表されるシラン化合物（以下、「シラン化合物（７）」という。）、下記一般式（８）で表されるシラン化合物（以下、「シラン化合物（８）」という。）等の酸解離性基を有するシラン化合物
【００８６】
【化５３】
0004534371.tif 000052
【００８７】
〔一般式（７）および一般式（８）において、Ａは酸素原子を有する１価の有機基を示し、各Ｒ1 は相互に独立して炭素数１〜１０の直鎖状、分岐状もしくは環状のアルキル基または炭素数１〜１０の直鎖状、分岐状もしくは環状のハロゲン化アルキル基を示し、Ｒ2 は水素原子、炭素数１〜２０の直鎖状もしくは分岐状のアルキル基、炭素数１〜２０の直鎖状もしくは分岐状のハロゲン化アルキル基、炭素数６〜２０の１価の芳香族炭化水素基または炭素数６〜２０の１価のハロゲン化芳香族炭化水素基を示す。〕；
【００８８】
下記一般式（９）で表されるシラン化合物（以下、「シラン化合物（９）」という。）、下記一般式（１０）で表されるシラン化合物（以下、「シラン化合物（１０）」という。）、下記一般式（１１）で表されるシラン化合物（以下、「シラン化合物（１１）」という。）
【００８９】
【化５４】
0004534371.tif 000053
【００９０】
〔一般式（９）〜（１１）において、各Ｒ1 は相互に独立して炭素数１〜１０の直鎖状、分岐状もしくは環状のアルキル基または炭素数１〜１０の直鎖状、分岐状もしくは環状のハロゲン化アルキル基を示し、各Ｒ3 は相互に独立して水素原子、水酸基、ハロゲン原子、置換されていてもよい炭素数１〜２０の直鎖状、分岐状もしくは環状のアルキル基、置換されていてもよい炭素数１〜２０の直鎖状、分岐状もしくは環状のアルコキシル基、置換されていてもよいアセトキシ基、置換されていてもよい炭素数６〜２０の芳香族炭化水素基を示す。但し、各Ｒ3 は、一般式（７）および一般式（８）におけるＡを含まない。〕
等を挙げることができる。
また、これらのシラン化合物（７）〜（１１）はそれぞれ、一部または全部を部分縮合物として用いることもできる。
ここでいう「部分縮合物」とは、各シラン化合物中の２個のＳｉ−ＯＲ’基間で縮合して、通常、２〜１０量体、好ましくは２〜５量体を形成した直鎖状のオリゴマー、あるいは各シラン化合物中の２個のＳｉ−ＯＲ’基間で縮合して、通常、３〜１０量体、好ましくは３〜５量体を形成した環状のオリゴマーを意味する。
【００９１】
以下、これらのシラン化合物（７）〜（１１）について順次説明する。
一般式（７）および一般式（８）において、Ａの酸素原子を有する１価の有機基としては、カルボキシル基、フェノール性水酸基あるいはアルコール性水酸基を有する有機基や、酸により解離して、好ましくはカルボキシル基、フェノール性水酸基あるいはアルコール性水酸基を生じる酸解離性基を有する炭素数１〜２０の直鎖状もしくは分岐状のアルキル基、該酸解離性基を有する炭素数４〜３０の１価の脂環式炭化水素基等を挙げることができる。
Ａとしては、例えば、下記一般式（１２）または一般式（１３）で表される基等が好ましい。
【００９２】
【化５５】
0004534371.tif 000054
〔一般式（１２）および一般式（１３）において、Ｐは単結合、メチレン基、ジフルオロメチレン基、炭素数２〜２０の直鎖状、分岐状もしくは環状のアルキレン基、炭素数２〜２０の直鎖状、分岐状もしくは環状のフルオロアルキレン基、炭素数６〜２０の２価の芳香族基または炭素数３〜２０の２価の脂環式基を示し、Ｚは水素原子または酸により解離して水素原子を生じる１価の有機基を示す。〕
【００９３】
一般式（１２）および一般式（１３）において、Ｐの炭素数２〜２０の直鎖状、分岐状もしくは環状のアルキレン基としては、例えば、エチレン基、プロピレン基、トリメチレン基、テトラメチレン基等を挙げることができ、炭素数２〜２０の直鎖状、分岐状もしくは環状のフルオロアルキレン基としては、例えば、テトラフルオロエチレン基、ヘキサフルオロプロピレン基、ヘキサフルオロトリメチレン基、オクタフルオロテトラメチレン基等を挙げることができ、炭素数６〜２０の２価の芳香族基としては、例えば、フェニレン基、ナフチレン基、パーフルオロフェニレン基、パーフルオロナフチレン基等を挙げることができ、また炭素数３〜２０の２価の脂環式基としては、ノルボルネン骨格、トリシクロデカン骨格あるいはアダマンタン骨格を有する２価の炭化水素基や、これらの基のハロゲン化物等を挙げることができる。
一般式（１２）および一般式（１３）におけるＰとしては、単結合、メチレン基、トリフルオロメチレン基、ノルボルネン骨格を有する２価の炭化水素基やそのハロゲン化物、アダマンタン骨格を有する２価の炭化水素基やそのハロゲン化物等が好ましい。
【００９４】
また、Ｚの酸により解離して水素原子を生じる１価の有機基としては、例えば、
メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｎ−ヘキシル基、ｎ−ヘプチル基、ｎ−オクチル基、ｎ−デシル基、シクロペンチル基、シクロヘキシル基、４−ｔ−ブチルシクロヘキシル基、シクロヘプチル基、シクロオクチル基等の直鎖状、分岐状もしくは環状のアルキル基；
フェノキシカルボニル基、４−ｔ−ブチルフェニル基、１−ナフチル基等のアリーロキシカルボニル基；
ベンジル基、４−ｔ−ブチルベンジル基、フェネチル基、４−ｔ−ブチルフェネチル基等のアラルキル基；
ｔ−ブトキシカルボニル基、メトキシカルボニル基、エトキシカルボニル基、ｉ−プロポキシカルボニル基、９−フルオレニルメチルカルボニル基、２，２，２−トリクロロエチルカルボニル基、２−（トリメチルシリル）エチルカルボニル基、ｉ−ブチルカルボニル基、ビニルカルボニル基、アリルカルボニル基、ベンジルカルボニル基、４−エトキシ−１−ナフチルカルボニル基、メチルジチオカルボニル基等の有機カルボニル基；
【００９５】
メトキシメチル基、エトキシメチル基、メチルチオメチル基、ｔ−ブチルチオメチル基、（フェニルジメチルシリル）メトキシメチル基、ベンジロキシメチル基、ｔ−ブトキシメチル基、シロキシメチル基、２−メトキシエトキシメチル基、２，２，２−トリクロロエトキシメチル基、ビス（２−クロロエトキシ）メチル基、２−（トリメチルシリル）エトキシメチル基、１−メトキシシクロヘキシル基、テトラヒドロピラニル基、４−メトキシテトラヒドロピラニル基、テトラヒドロフラニル基、テトラヒドロチオピラニル基、テトラヒドロチオフラニル基、１−メトキシエチル基、１−エトキシエチル基、１−（２−クロロエトキシ）エチル基、１−メチル−１−メトキシエチル基、１−メチル−１−ベンジロキシエチル基、１−（２−クロロエトキシ）エチル基、１−メチル−１−ベンジロキシ−２−フルオロエチル基、２，２，２−トリクロロエチル基、２−トリメチルシリルエチル基、２−（フェニルセレニル）エチル基等の、一般式（１４）中の酸素原子と結合してアセタール基を形成する有機基；
トリメチルシリル基、トリエチルシリル基、トリ−ｉ−プロピルシリル基、ジメチル−ｉ−プロピルシリル基、ジエチル−ｉ−プロピルシリル基、ジメチルエチルシリル基、ｔ−ブチルジメチルシリル基、ｔ−ブチルジフェニルシリル基、トリベンジルシリル基、トリ−ｐ−キシリルシリル基、トリフェニルシリル基、ジフェニルメチルシリル基、ｔ−ブチルメトキシフェニルシリル基等の有機シリル基等を挙げることができる。
【００９６】
これらの酸により解離して水素原子を生じる１価の有機基のうち、ｔ−ブチル基、メトキシメチル基、エトキシメチル基、テトラヒドロピラニル基、テトラヒドロフラニル基、１−メトキシエチル基、１−エトキシエチル基、ｔ−ブチルジメチルシリル基等が好ましい。
なお、一般式（７）におけるＡと一般式（８）におけるＡとは、相互に同一でも異なってもよい。
【００９７】
また、一般式（７）および一般式（８）において、Ｒ1 の炭素数１〜１０の直鎖状、分岐状もしくは環状のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｎ−ヘキシル基、ｎ−ヘプチル基、ｎ−オクチル基、ｎ−ノニル基、ｎ−デシル基、シクロペンチル基、シクロヘキシル基等を挙げることができ、炭素数１〜１０の直鎖状、分岐状もしくは環状のハロゲン化アルキル基としては、例えば、フルオロメチル基、クロロメチル基、ブロモメチル基、ジフルオロメチル基、ジクロロメチル基、トリフルオロメチル基等を挙げることができる。
一般式（７）および一般式（８）におけるＲ1 としては、メチル基、エチル基、ｎ−プロピル基、ｉ−プロピル基、ｎ−ブチル基等が好ましい。
なお、一般式（７）におけるＲ1 と一般式（８）におけるＲ1 とは、相互に同一でも異なってもよい。
【００９８】
また、一般式（８）において、Ｒ2 の炭素数１〜２０の直鎖状もしくは分岐状のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｎ−ヘキシル基、ｎ−ヘプチル基、ｎ−オクチル基、ｎ−ノニル基、ｎ−デシル基等を挙げることができ、炭素数１〜２０の直鎖状もしくは分岐状のハロゲン化アルキル基としては、例えば、トリフルオロメチル基、ペンタフルオロエチル基、ヘプタフルオロ−ｎ−プロピル基、ヘプタフルオロ−ｉ−プロピル基等を挙げることができ、炭素数６〜２０の１価の芳香族炭化水素基としては、例えば、フェニル基、α−ナフチル基、β−ナフチル基、ベンジル基、フェネチル基等を挙げることができ、炭素数６〜２０の１価のハロゲン化芳香族炭化水素基としては、例えば、パーフルオロフェニル基、パーフルオロベンジル基、パーフルオロフェネチル基、２−（パーフルオロフェニル）ヘキサフルオロ−ｎ−プロピル基、３−（パーフルオロフェニル）ヘキサフルオロ−ｎ−プロピル基等を挙げることができる。
一般式（８）におけるＲ2 としては、メチル基、エチル基、トリフルオロメチル基、ペンタフルオロエチル基、パーフルオロフェネチル基、３−（パーフルオロフェニル）ヘキサフルオロ−ｎ−プロピル基等が好ましい。
【００９９】
次に、一般式（９）〜（１１）において、Ｒ1 の炭素数１〜１０の直鎖状、分岐状もしくは環状のアルキル基および炭素数１〜１０の直鎖状、分岐状もしくは環状のハロゲン化アルキル基としては、例えば、一般式（７）および一般式（８）におけるＲ1 のそれぞれ対応する基等を挙げることができる。
一般式（９）〜（１１）におけるＲ1 としては、メチル基、エチル基、ｎ−プロピル基、ｉ−プロピル基、ｎ−ブチル基等が好ましい。
なお、一般式（９）におけるＲ1 、一般式（１０）におけるＲ1 および一般式（１１）におけるＲ1 は、相互に同一でも異なってもよく、またこれらの各Ｒ1 は、一般式（７）におけるＲ1 および一般式（８）におけるＲ1 と相互に同一でも異なってもよい。
【０１００】
また、Ｒ3 のハロゲン原子としては、例えば、フッ素原子、塩素原子、臭素原子、ヨウ素原子等を挙げることができる。
また、Ｒ3 の置換されていてもよい炭素数１〜２０の直鎖状、分岐状もしくは環状のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｎ−ヘキシル基、ｎ−ヘプチル基、ｎ−オクチル基、ｎ−ノニル基、ｎ−デシル基、シクロペンチル基、シクロヘキシル基、トリフルオロメチル基、ペンタフルオロエチル基、ヒドロキシメチル基、２−ヒドロキシエチル基、３−ヒドロキシプロピル基、４−ヒドロキシブチル基、４−ヒドロキシシクロヘキシル基、メトキシメチル基、２−メトキシエチル基、３−メトキシプロピル基、４−メトキシブチル基、４−メトキシシクロヘキシル基、アセトキシメチル基、２−アセトキシエチル基、３−アセトキシプロピル基、４−アセトキシブチル基、４−アセトキシシクロヘキシル基、メルカプトメチル基、２−メルカプトエチル基、３−メルカプトプロピル基、４−メルカプトブチル基、４−メルカプトシクロヘキシル基、シアノメチル基、２−シアノエチル基、３−シアノプロピル基、４−シアノシクロヘキシル基、３−グリシドキシプロピル基、２−（３，４−エポキシ）シクロヘキシル基、２−（３，４−エポキシ）シクロヘキシルエチル基、３−モルフォリノプロピル基等を挙げることができる。
【０１０１】
また、Ｒ3 の置換されていてもよい炭素数１〜２０の直鎖状、分岐状もしくは環状のアルコキシル基としては、例えば、メトキシ基、エトキシ基、ｎ−プロポキシ基、ｉ−プロポキシ基、ｎ−ブトキシ基、ｉ−ブトキシ基、ｓｅｃ−ブトキシ基、ｔ−ブトキシ基、シクロヘキシルオキシ基、フルオロメトキシ基、クロロメトキシ基、２−クロロエトキシ基、２−ブロモエトキシ基、３−クロロプロポキシ基、３−ブロモプロポキシ基、３−グリシドキシプロポキシ基、４−フルオロシクロヘキシルオキシ基、３，４−エポキシシクロヘキシルオキシ基等を挙げることができる。
また、Ｒ3 の置換されていてもよいアセトキシ基としては、例えば、アセトキシ基、トリフルオロアセトキ基、クロロアセトキシ基、ブロモアセトキシ基等を挙げることができる。
【０１０２】
また、Ｒ3 の置換されていてもよい炭素数６〜２０の芳香族炭化水素基としては、例えば、フェニル基、α−ナフチル基、ベンジル基、フェネチル基、２−フルオロフェニル基、３−フルオロフェニル基、４−フルオロフェニル基、４−クロロフェニル基、４−ブロモフェニル基、２−ヒドロキシフェニル基、３−ヒドロキシフェニル基、４−ヒドロキシフェニル基、２−メトキシフェニル基、３−メトキシフェニル基、４−メトキシフェニル基、２−アセトキシフェニル基、３−アセトキシフェニル基、４−アセトキシフェニル基、２−トリメチルシロキシフェニル基、３−トリメチルシロキシフェニル基、４−トリメチルシロキシフェニル基、２−フルオロベンジル基、３−フルオロベンジル基、４−フルオロベンジル基、４−クロロベンジル基、４−ブロモベンジル基、２−ヒドロキシベンジル基、３−ヒドロキシベンジル基、４−ヒドロキシベンジル基、２−メトキシベンジル基、３−メトキシベンジル基、４−メトキシベンジル基、２−アセトキシベンジル基、３−アセトキシベンジル基、４−アセトキシベンジル基、２−トリメチルシロキシベンジル基、３−トリメチルシロキシベンジル基、４−トリメチルシロキシベンジル基、パーフルオロフェネチル基、３−（パーフルオロフェニル）ヘキサフルオロ−ｎ−プロピル基等を挙げることができる。
【０１０３】
一般式（９）〜（１１）におけるＲ3 としては、メチル基、エチル基、トリフルオロメチル基、ペンタフルオロエチル基、パーフルオロフェネチル基、３−（パーフルオロフェニル）ヘキサフルオロ−ｎ−プロピル基等が好ましい。
一般式（９）におけるＲ3 、一般式（１０）におけるＲ3 および一般式（１１）におけるＲ3 は、相互に同一でも異なってもよい。
【０１０４】
前記シラン化合物（７）〜（１１）は、それぞれ単独でまたは２種以上を混合して使用することができ、またそれらの２種以上を組み合わせて使用することができ、それらを適切に選択しあるいは適切に組み合わせることにより、得られるポリシロキサン（イ）の分子量およびガラス転移温度（Ｔｇ）を制御でき、また１９３ｎｍ以下、特に１５７ｎｍの波長における透明性をさらに向上させることができる。
【０１０５】
ポリシロキサン（イ）は、シラン化合物（ｉ）および／またはシラン化合物（ii）あるいはこれらのシラン化合物の部分縮合物を、場合によりシラン化合物（７）〜（１１）あるいはこれらのシラン化合物の部分縮合物と共に、酸性触媒または塩基性触媒の存在下、無溶媒または溶媒中で、常法により重縮合させることによって製造することができる。
【０１０６】
以下、ポリシロキサン（イ）を製造する重縮合法について説明する。
前記酸性触媒のうち、無機酸類としては、例えば、塩酸、硫酸、硝酸、ホウ酸、燐酸、四塩化チタン、塩化亜鉛、塩化アルミニウム等を挙げることができ、また有機酸類としては、例えば、ぎ酸、酢酸、ｎ−プロピオン酸、酪酸、吉草酸、しゅう酸、マロン酸、琥珀酸、マレイン酸、フマル酸、アジピン酸、フタル酸、テレフタル酸、無水酢酸、無水マレイン酸、クエン酸、ベンゼンスルホン酸、ｐ−トルエンスルホン酸、メタンスルホン酸等を挙げることができる。
これらの酸性触媒は、単独でまたは２種以上を混合して使用することができる。
【０１０７】
前記塩基性触媒のうち、無機塩基類としては、例えば、水酸化リチウム、水酸化ナトリウム、水酸化カリウム、水酸化カルシウム、水酸化バリウム、炭酸水素ナトリウム、炭酸水素カリウム、炭酸ナトリウム、炭酸カリウム等を挙げることができる。
【０１０８】
また、有機塩基類としては、例えば、
ｎ−ヘキシルアミン、ｎ−ヘプチルアミン、ｎ−オクチルアミン、ｎ−ノニルアミン、ｎ−デシルアミン、シクロヘキシルアミン等の直鎖状、分岐状もしくは環状のモノアルキルアミン類；
ジ−ｎ−ブチルアミン、ジ−ｎ−ペンチルアミン、ジ−ｎ−ヘキシルアミン、ジ−ｎ−ヘプチルアミン、ジ−ｎ−オクチルアミン、ジ−ｎ−ノニルアミン、ジ−ｎ−デシルアミン、シクロヘキシルメチルアミン、ジシクロヘキシルアミン等の直鎖状、分岐状もしくは環状のジアルキルアミン類；
トリエチルアミン、トリ−ｎ−プロピルアミン、トリ−ｎ−ブチルアミン、トリ−ｎ−ペンチルアミン、トリ−ｎ−ヘキシルアミン、トリ−ｎ−ヘプチルアミン、トリ−ｎ−オクチルアミン、トリ−ｎ−ノニルアミン、トリ−ｎ−デシルアミン、シクロヘキシルジメチルアミン、ジシクロヘキシルメチルアミン、トリシクロヘキシルアミン等の直鎖状、分岐状もしくは環状のトリアルキルアミン類；
【０１０９】
アニリン、Ｎ−メチルアニリン、Ｎ，Ｎ−ジメチルアニリン、２−メチルアニリン、３−メチルアニリン、４−メチルアニリン、４−ニトロアニリン、ジフェニルアミン、トリフェニルアミン、ナフチルアミン等の芳香族アミン類；
エチレンジアミン、Ｎ，Ｎ，Ｎ',Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス [１−（４−アミノフェニル）−１−メチルエチル] ベンゼン、１，３−ビス [１−（４−アミノフェニル）−１−メチルエチル ]ベンゼン等のジアミン類；
【０１１０】
イミダゾール、ベンズイミダゾール、４−メチルイミダゾール、４−メチル−２−フェニルイミダゾール等のイミダゾール類；
ピリジン、２−メチルピリジン、４−メチルピリジン、２−エチルピリジン、４−エチルピリジン、２−フェニルピリジン、４−フェニルピリジン、２−メチル−４−フェニルピリジン、ニコチン、ニコチン酸、ニコチン酸アミド、キノリン、４−ヒドロキシキノリン、８−オキシキノリン、アクリジン等のピリジン類；
ピペラジン、１−（２−ヒドロキシエチル）ピペラジン等のピペラジン類のほか、
ピラジン、ピラゾール、ピリダジン、キノザリン、プリン、ピロリジン、ピペリジン、モルホリン、４−メチルモルホリン、１，４−ジメチルピペラジン、１，４−ジアザビシクロ [２．２．２] オクタン等の他の含窒素複素環化合物
等を挙げることができる。
これらの塩基性触媒は、単独でまたは２種以上を混合して使用することができる。
【０１１１】
前記酸性触媒および塩基性触媒のうち、塩酸、硫酸、酢酸、しゅう酸、マロン酸、マレイン酸、フマル酸、無水酢酸、無水マレイン酸、トリエチルアミン、トリ−ｎ−プロピルアミン、トリ−ｎ−ブチルアミン、ピリジン等が好ましい。
酸性触媒または塩基性触媒の使用量は、シラン化合物の全量１００重量部に対して、通常、０．０１〜１０，０００重量部である。
【０１１２】
また、重縮合反応に用いる溶媒としては、例えば、
２−ブタノン、２−ペンタノン、３−メチル−２−ブタノン、２−ヘキサノン、４−メチル−２−ペンタノン、３−メチル−２−ペンタノン、３，３−ジメチル−２−ブタノン、２−ヘプタノン、２−オクタノン等の直鎖状もしくは分岐状のケトン類；
シクロペンタノン、３−メチルシクロペンタノン、シクロヘキサノン、２−メチルシクロヘキサノン、２，６−ジメチルシクロヘキサノン、イソホロン等の環状のケトン類；
プロピレングリコールモノメチルエーテルアセテート、プロピレングリコールモノエチルエーテルアセテート、プロピレングリコールモノ−ｎ−プロピルエーテルアセテート、プロピレングリコールモノ−ｉ−プロピルエーテルアセテート、プロピレングリコールモノ−ｎ−ブチルエーテルアセテート、プロピレングリコールモノ−ｉ−ブチルエーテルアセテート、プロピレングリコールモノ−ｓｅｃ−ブチルエーテルアセテート、プロピレングリコールモノ−ｔ−ブチルエーテルアセテート等のプロピレングリコールモノアルキルエーテルアセテート類；
２−ヒドロキシプロピオン酸メチル、２−ヒドロキシプロピオン酸エチル、２−ヒドロキシプロピオン酸ｎ−プロピル、２−ヒドロキシプロピオン酸ｉ−プロピル、２−ヒドロキシプロピオン酸ｎ−ブチル、２−ヒドロキシプロピオン酸ｉ−ブチル、２−ヒドロキシプロピオン酸ｓｅｃ−ブチル、２−ヒドロキシプロピオン酸ｔ−ブチル等の２−ヒドロキシプロピオン酸アルキル類；
３−メトキシプロピオン酸メチル、３−メトキシプロピオン酸エチル、３−エトキシプロピオン酸メチル、３−エトキシプロピオン酸エチル等の３−アルコキシプロピオン酸アルキル類；
【０１１３】
ｎ−プロピルアルコール、ｉ−プロピルアルコール、ｎ−ブチルアルコール、ｔ−ブチルアルコール、シクロヘキサノール、エチレングリコールモノメチルエーテル、エチレングリコールモノエチルエーテル、エチレングリコールモノ−ｎ−プロピルエーテル、エチレングリコールモノ−ｎ−ブチルエーテル、プロピレングリコールモノメチルエーテル、プロピレングリコールモノエチルエーテル、プロピレングリコールモノ−ｎ−プロピルエーテル等のアルコール類；
ジエチレングリコールジメチルエーテル、ジエチレングリコールジエチルエーテル、ジエチレングリコールジ−ｎ−プロピルエーテル、ジエチレングリコールジ−ｎ−ブチルエーテル等のジアルキレングリコールジアルキルエーテル類；
エチレングリコールモノメチルエーテルアセテート、エチレングリコールモノエチルエーテルアセテート、エチレングリコールモノ−ｎ−プロピルエーテルアセテート等のエチレングリコールモノアルキルエーテルアセテート類；
トルエン、キシレン等の芳香族炭化水素類；
【０１１４】
２−ヒドロキシ−２−メチルプロピオン酸エチル、エトキシ酢酸エチル、ヒドロキシ酢酸エチル、２−ヒドロキシ−３−メチル酪酸メチル、３−メトキシブチルアセテート、３−メチル−３−メトキシブチルアセテート、３−メチル−３−メトキシブチルプロピオネート、３−メチル−３−メトキシブチルブチレート、酢酸エチル、酢酸ｎ−プロピル、酢酸ｎ−ブチル、アセト酢酸メチル、アセト酢酸エチル、ピルビン酸メチル、ピルビン酸エチル等の他のエステル類のほか、
Ｎ−メチルピロリドン、Ｎ，Ｎ−ジメチルホルムアミド、Ｎ，Ｎ−ジメチルアセトアミド、ベンジルエチルエーテル、ジ−ｎ−ヘキシルエーテル、ジエチレングリコールモノメチルエーテル、ジエチレングリコールモノエチルエーテル、カプロン酸、カプリル酸、１−オクタノール、１−ノナノール、ベンジルアルコール、酢酸ベンジル、安息香酸エチル、しゅう酸ジエチル、マレイン酸ジエチル、γ−ブチロラクトン、炭酸エチレン、炭酸プロピレン等を挙げることができる。
これらの溶媒は、単独でまたは２種以上を混合して使用することができる。
溶媒の使用量は、シラン化合物の全量１００重量部に対して、通常、２，０００重量部以下である。
【０１１５】
ポリシロキサン（イ）を製造する重縮合反応は、無溶媒下、あるいは２−ブタノン、２−ペンタノン、３−メチル−２−ブタノン、２−ヘキサノン、４−メチル−２−ペンタノン、３−メチル−２−ペンタノン、３，３−ジメチル−２−ブタノン、２−ヘプタノン、２−オクタノン、シクロペンタノン、３−メチルシクロペンタノン、シクロヘキサノン、２−メチルシクロヘキサノン、２，６−ジメチルシクロヘキサノン、ジエチレングリコールジメチルエーテル、ジエチレングリコールジエチルエーテル、ジエチレングリコールジ−ｎ−プロピルエーテル、ジエチレングリコールジ−ｎ−ブチルエーテル、エチレングリコールモノメチルエーテルアセテート、エチレングリコールモノエチルエーテルアセテート、エチレングリコールモノ−ｎ−プロピルエーテルアセテート等の溶媒中で実施することが好ましい。
【０１１６】
また、重縮合反応に際しては、反応系に水を添加することもできる。この場合の水の添加量は、シラン化合物の全量１００重量部に対して、通常、１０，０００重量部以下である。
さらに、ポリシロキサン（１）を製造する重縮合に際しては、得られるポリマーの分子量を制御し、また得られるポリマーの安定性を向上させるために、ヘキサメチルジシロキサンを添加することができる。
ヘキサメチルジシロキサンの添加量は、シラン化合物の全量１００重量部に対して、通常、５００重量部以下、好ましくは５０重量部以下である。この場合、ヘキサメチルジシロキサンの添加量が５００重量部を超えると、得られるポリマーの分子量が小さくなり、ガラス転移温度（Ｔｇ）が低下する傾向がある。
重縮合反応における反応温度は、通常、−５０〜＋３００℃、好ましくは２０〜１００℃であり、反応時間は、通常、１分〜１００時間程度である。
ポリシロキサン（イ）は、シラン化合物（ｉ）、シラン化合物（iii)、シラン化合物（７）、シラン化合物（９）や、これらの部分縮合物を用いた場合、通常、部分的にラダー構造を有する。
【０１１７】
ポリシロキサン（イ）において、構造単位（Ｉ）〜構造単位（IV）の合計含有率は、全構造単位に対して、通常、１〜１００モル％、好ましくは５〜１００モル％、特に好ましくは１０〜１００モル％であり、構造単位（Ｉ）と構造単位（III)との合計含有率は、全構造単位に対して、通常、１〜１００モル％、好ましくは１０〜１００モル％、特に好ましくは３０〜１００モル％であり、構造単位（II）と構造単位（IV) との合計含有率は、全構造単位に対して、通常、０〜１００モル％、好ましくは０〜５０モル％、特に好ましくは０〜１０モル％であり、また構造単位（III)および構造単位（IV) において、Ｘ2 が水素原子である単位の含有率はそれぞれ、好ましくは９５モル％以下、特に好ましくは９０モル％以下である。
また、他の構造単位の含有率は、全構造単位に対して、通常、９９モル％以下、好ましくは９５モル％以下、特に好ましくは９０モル％以下であり、酸解離性基を有する構造単位の合計含有率は、全構造単位に対して、通常、１〜１００モル％、好ましくは５〜９０モル％、特に好ましくは１０〜８０モル％である。
また、重縮合に関して２官能の構造単位の合計含有率は、全構造単位に対して、通常、９０モル％以下、好ましくは８０モル％以下、特に好ましくは５０モル％以下であり、重縮合に関して３官能の構造単位の合計含有率は、全構造単位に対して、通常、１〜１００モル％、好ましくは２０〜１００モル％、特に好ましくは５０〜１００モル％であり、重縮合に関して４官能の構造単位の合計含有率は、全構造単位に対して、通常、５０モル％以下、好ましくは２０モル％以下である。
【０１１８】
ポリシロキサン（イ）のゲルパーミエーションクロマトグラフィ（ＧＰＣ）により測定したポリスチレン換算重量平均分子量（以下、「Ｍｗ」という。）は、５００〜１，０００，０００、好ましくは５００〜５００，０００、特に好ましくは１，０００〜１００，０００である。この場合、Ｍｗが５００未満では、得られるポリマーのガラス転移温度が低下する傾向があり、一方１，０００，０００を超えると、得られるポリマーの溶剤への溶解性が低下する傾向がある。
また、ポリシロキサン（イ）のガラス転移温度（Ｔｇ）は、通常、−５０〜＋５００℃、好ましくは０〜３００℃である。この場合、ガラス転移温度（Ｔｇ）が−５０℃未満では、レジスト材料としたときにパターンの形成が困難となる傾向があり、一方５００℃を越えると、得られるポリマーの溶剤への溶解性が低下する傾向がある。
本発明において、ポリシロキサン（イ）は、単独でまたは２種以上を混合して使用することができる。
また、本発明においては、ポリシロキサン（イ）と共に、他のポリシロキサンを併用することができる。
前記他のポリシロキサンとしては、前記シラン化合物（７）〜（１１）あるいはこれらのシラン化合物の部分縮合物の１種以上を重縮合させたポリシロキサン等を挙げることができる。
この場合における他のポリシロキサンの使用割合は、ポリシロキサン（イ）と他のポリシロキサンとの合計に対して、通常、９５重量％以下、好ましくは９０重量％以下である。
【０１１９】
酸発生剤（ロ）
本発明における（ロ）は、露光により酸を発生する感放射線性酸発生剤（以下、「酸発生剤（ロ）」という。）からなり、その酸の作用によって、ポリシロキサン（イ）中に存在する酸解離性基を解離させ、その結果レジスト被膜の露光部がアルカリ現像液に易溶性となり、ポジ型のレジストパターンを形成する作用を有するものである。
このような酸発生剤（ロ）としては、例えば、オニウム塩、ハロゲン含有化合物、ジアゾケトン化合物、スルホン化合物、スルホン酸化合物等を挙げることができる。
これらの酸発生剤（ロ）の例としては、下記のものを挙げることができる。
【０１２０】
オニウム塩：
オニウム塩としては、例えば、ヨードニウム塩、スルホニウム塩（テトラヒドロチオフェニウム塩を含む。）、ホスホニウム塩、ジアゾニウム塩、ピリジニウム塩等を挙げることができる。
好ましいオニウム塩の具体例としては、
ジフェニルヨードニウムトリフルオロメタンスルホネート、ジフェニルヨードニウムノナフルオロ−ｎ−ブタンスルホネート、ジフェニルヨードニウムヘプタデカフルオロ−ｎ−オクタンスルホネート、ジフェニルヨードニウムピレンスルホネート、ジフェニルヨードニウム  ｎ−ドデシルベンゼンスルホネート、ジフェニルヨードニウムヘキサフルオロアンチモネート、
ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムヘプタデカフルオロ−ｎ−オクタンスルホネート、ビス（４−ｔ−ブチルフェニル）ヨードニウム  ｎ−ドデシルベンゼンスルホネート、ビス（４−ｔ−ブチルフェニル）ヨードニウムヘキサフルオロアンチモネート、ビス（４−ｔ−ブチルフェニル）ヨードニウムナフタレンスルホネート、ビス（４−ｔ−ブチルフェニル）ヨードニウム１０−カンファースルホネート、
【０１２１】
トリフェニルスルホニウムトリフルオロメタンスルホネート、トリフェニルスルホニウムノナフルオロ−ｎ−ブタンスルホネート、トリフェニルスルホニウムヘプタデカフルオロ−ｎ−オクタンスルホネート、トリフェニルスルホニウムヘキサフルオロアンチモネート、トリフェニルスルホニウムナフタレンスルホネート、トリフェニルスルホニウム１０−カンファースルホネート、トリフェニルスルホニウムサリチレート、
４−ヒドロキシフェニル・フェニル・メチルスルホニウム  ｐ−トルエンスルホネート、シクロヘキシル・２−オキソシクロヘキシル・メチルスルホニウムトリフルオロメタンスルホネート、シクロヘキシル・２−オキソシクロヘキシル・メチルスルホニウムノナフルオロ−ｎ−ブタンスルホネート、シクロヘキシル・２−オキソシクロヘキシル・メチルスルホニウムヘプタデカフルオロ−ｎ−オクタンスルホネート、ジシクロヘキシル・２−オキソシクロヘキシルスルホニウムトリフルオロメタンスルホネート、ジシクロヘキシル・２−オキソシクロヘキシルスルホニウムノナフルオロ−ｎ−ブタンスルホネート、ジシクロヘキシル・２−オキソシクロヘキシルスルホニウムヘプタデカフルオロ−ｎ−オクタンスルホネート、２−オキソシクロヘキシルジメチルスルホニウムトリフルオロメタンスルホネート、２−オキソシクロヘキシルジメチルスルホニウムノナフルオロ−ｎ−ブタンスルホネート、２−オキソシクロヘキシルジメチルスルホニウムヘプタデカフルオロ−ｎ−オクタンスルホネート、４−ヒドロキシフェニル・ベンジル・メチルスルホニウム  ｐ−トルエンスルホネート、
【０１２２】
１−ナフチルジメチルスルホニウムトリフルオロメタンスルホネート、１−ナフチルジメチルスルホニウムノナフルオロ−ｎ−ブタンスルホネート、１−ナフチルジメチルスルホニウムヘプタデカフルオロ−ｎ−オクタンスルホネート、１−ナフチルジエチルスルホニウムトリフルオロメタンスルホネート、１−ナフチルジエチルスルホニウムノナフルオロ−ｎ−ブタンスルホネート、１−ナフチルジエチルスルホニウムヘプタデカフルオロ−ｎ−オクタンスルホネート、
４−シアノ−１−ナフチルジメチルスルホニウムトリフルオロメタンスルホネート、４−シアノ−１−ナフチルジメチルスルホニウムノナフルオロ−ｎ−ブタンスルホネート、４−シアノ−１−ナフチルジメチルスルホニウムヘプタデカフルオロ−ｎ−オクタンスルホネート、４−シアノ−１−ナフチルジエチルスルホニウムトリフルオロメタンスルホネート、４−シアノ−１−ナフチルジエチルスルホニウムノナフルオロ−ｎ−ブタンスルホネート、４−シアノ−１−ナフチルジエチルスルホニウムヘプタデカフルオロ−ｎ−オクタンスルホネート、
【０１２３】
４−ニトロ−１−ナフチルジメチルスルホニウムトリフルオロメタンスルホネート、４−ニトロ−１−ナフチルジメチルスルホニウムノナフルオロ−ｎ−ブタンスルホネート、４−ニトロ−１−ナフチルジメチルスルホニウムヘプタデカフルオロ−ｎ−オクタンスルホネート、４−ニトロ−１−ナフチルジエチルスルホニウムトリフルオロメタンスルホネート、４−ニトロ−１−ナフチルジエチルスルホニウムノナフルオロ−ｎ−ブタンスルホネート、４−ニトロ−１−ナフチルジエチルスルホニウムヘプタデカフルオロ−ｎ−オクタンスルホネート、
４−メチル−１−ナフチルジメチルスルホニウムトリフルオロメタンスルホネート、４−メチル−１−ナフチルジメチルスルホニウムノナフルオロ−ｎ−ブタンスルホネート、４−メチル−１−ナフチルジメチルスルホニウムヘプタデカフルオロ−ｎ−オクタンスルホネート、４−メチル−１−ナフチルジエチルスルホニウムトリフルオロメタンスルホネート、４−メチル−１−ナフチルジエチルスルホニウムノナフルオロ−ｎ−ブタンスルホネート、４−メチル−１−ナフチルジエチルスルホニウムヘプタデカフルオロ−ｎ−オクタンスルホネート、
４−ヒドロキシ−１−ナフチルジメチルスルホニウムトリフルオロメタンスルホネート、４−ヒドロキシ−１−ナフチルジメチルスルホニウムノナフルオロ−ｎ−ブタンスルホネート、４−ヒドロキシ−１−ナフチルジメチルスルホニウムヘプタデカフルオロ−ｎ−オクタンスルホネート、４−ヒドロキシ−１−ナフチルジエチルスルホニウムトリフルオロメタンスルホネート、４−ヒドロキシ−１−ナフチルジエチルスルホニウムノナフルオロ−ｎ−ブタンスルホネート、４−ヒドロキシ−１−ナフチルジエチルスルホニウムヘプタデカフルオロ−ｎ−オクタンスルホネート、
【０１２４】
４−ヒドロキシ−１−ナフチルテトラヒドロチオフェニウムトリフルオロメタンスルホネート、４−メトキシ−１−ナフチルテトラヒドロチオフェニウムトリフルオロメタンスルホネート、４−エトキシ−１−ナフチルテトラヒドロチオフェニウムトリフルオロメタンスルホネート、４−メトキシメトキシ−１−ナフチルテトラヒドロチオフェニウムトリフルオロメタンスルホネート、４−エトキシメトキシ−１−ナフチルテトラヒドロチオフェニウムトリフルオロメタンスルホネート、４−（１−メトキシエトキシ）−１−ナフチルテトラヒドロチオフェニウムトリフルオロメタンスルホネート、４−（２−メトキシエトキシ）−１−ナフチルテトラヒドロチオフェニウムトリフルオロメタンスルホネート、４−メトキシカルボニルオキシ−１−ナフチルテトラヒドロチオフェニウムトリフルオロメタンスルホネート、４−エトキシカルボニルオキシ−１−ナフチルテトラヒドロチオフェニウムトリフルオロメタンスルホネート、４−ｎ−プロポキシカルボニルオキシ−１−ナフチルテトラヒドロチオフェニウムトリフルオロメタンスルホネート、４−ｉ−プロポキシカルボニルオキシ−１−ナフチルテトラヒドロチオフェニウムトリフルオロメタンスルホネート、４−ｎ−ブトキシカルボニルオキシ−１−ナフチルテトラヒドロチオフェニウムトリフルオロメタンスルホネート、４−ｔ−ブトキシカルボニルオキシ−１−ナフチルテトラヒドロチオフェニウムトリフルオロメタンスルホネート、４−（２−テトラヒドロフラニルオキシ）−１−ナフチルテトラヒドロチオフェニウムトリフルオロメタンスルホネート、４−（２−テトラヒドロピラニルオキシ）−１−ナフチルテトラヒドロチオフェニウムトリフルオロメタンスルホネート、４−ベンジルオキシ−１−ナフチルテトラヒドロチオフェニウムトリフルオロメタンスルホネート、１−（１−ナフチルアセトメチル）テトラヒドロチオフェニウムトリフルオロメタンスルホネート、４−ｎ−ブトキシ−１−ナフチルテトラヒドロチオフェニウムノナフルオロ−ｎ−ブタンスルホネート
等を挙げることができる。
【０１２５】
ハロゲン含有化合物：
ハロゲン含有化合物としては、例えば、ハロアルキル基含有炭化水素化合物、ハロアルキル基含有複素環式化合物等を挙げることができる。
好ましいハロゲン含有化合物の具体例としては、フェニルビス（トリクロロメチル）−ｓ−トリアジン、４−メトキシフェニルビス（トリクロロメチル）−ｓ−トリアジン、１−ナフチルビス（トリクロロメチル）−ｓ−トリアジン等の（トリクロロメチル）−ｓ−トリアジン誘導体や、１，１−ビス（４−クロロフェニル）−２，２，２−トリクロロエタン等を挙げることができる。
ジアゾケトン化合物：
ジアゾケトン化合物としては、例えば、１，３−ジケト−２−ジアゾ化合物、ジアゾベンゾキノン化合物、ジアゾナフトキノン化合物等を挙げることができる。
好ましいジアゾケトンの具体例としては、１，２−ナフトキノンジアジド−４−スルホニルクロリド、１，２−ナフトキノンジアジド−５−スルホニルクロリド、２，３，４，４’−テトラヒドロキシベンゾフェノンの１，２−ナフトキノンジアジド−４−スルホン酸エステルまたは１，２−ナフトキノンジアジド−５−スルホン酸エステル、１，１，１−トリス（４−ヒドロキシフェニル）エタンの１，２−ナフトキノンジアジド−４−スルホン酸エステルまたは１，２−ナフトキノンジアジド−５−スルホン酸エステル等を挙げることができる。
【０１２６】
スルホン化合物：
スルホン化合物としては、例えば、β−ケトスルホン、β−スルホニルスルホンや、これらの化合物のα−ジアゾ化合物等を挙げることができる。
好ましいスルホン化合物の具体例としては、４−トリスフェナシルスルホン、メシチルフェナシルスルホン、ビス（フェニルスルホニル）メタン等を挙げることができる。
スルホン酸化合物：
スルホン酸化合物としては、例えば、アルキルスルホン酸エステル、アルキルスルホン酸イミド、ハロアルキルスルホン酸エステル、アリールスルホン酸エステル、イミノスルホネート等を挙げることができる。
好ましいスルホン酸化合物の具体例としては、ベンゾイントシレート、ピロガロールのトリス（トリフルオロメタンスルホネート）、ニトロベンジル−９，１０−ジエトキシアントラセン−２−スルホネート、トリフルオロメタンスルホニルビシクロ[ ２．２．１ ]ヘプト−５−エン−２，３−ジカルボジイミド、Ｎ−ヒドロキシスクシイミドトリフルオロメタンスルホネート、１，８−ナフタレンジカルボン酸イミドトリフルオロメタンスルホネート等を挙げることができる。
【０１２７】
これらの酸発生剤（ロ）のうち、特に、ジフェニルヨードニウムトリフルオロメタンスルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウム１０−カンファースルホネート、トリフェニルスルホニウムトリフルオロメタンスルホネート、トリフェニルスルホニウムノナフルオロ−ｎ−ブタンスルホネート、トリフェニルスルホニウム１０−カンファースルホネート、トリフェニルスルホニウムサリチレート、シクロヘキシル・２−オキソシクロヘキシル・メチルスルホニウムトリフルオロメタンスルホネート、ジシクロヘキシル・２−オキソシクロヘキシルスルホニウムトリフルオロメタンスルホネート、２−オキソシクロヘキシルジメチルスルホニウムトリフルオロメタンスルホネート、４−ヒドロキシ−１−ナフチルジメチルスルホニウムトリフルオロメタンスルホネート、４−ヒドロキシ−１−ナフチルテトラヒドロチオフェニウムトリフルオロメタンスルホネート、１−（１−ナフチルアセトメチル）テトラヒドロチオフェニウムトリフルオロメタンスルホネート、トリフルオロメタンスルホニルビシクロ[ ２．２．１ ]ヘプト−５−エン−２，３−ジカルボジイミド、Ｎ−ヒドロキシスクシイミドトリフルオロメタンスルホネート、１，８−ナフタレンジカルボン酸イミドトリフルオロメタンスルホネート等が好ましい。
【０１２８】
本発明において、酸発生剤（ロ）は、単独でまたは２種以上を混合して使用することができる。
酸発生剤（ロ）の使用量は、レジストとしての感度および現像性を確保する観点から、ポリシロキサン（イ）１００重量部に対して、通常、０．１〜１０重量部、好ましくは０．５〜７重量部である。この場合、酸発生剤（ロ）の使用量が０．１重量部未満では、感度および現像性が低下する傾向があり、一方１０重量部を超えると、放射線に対する透明性が低下して、矩形のレジストパターンを得られ難くなる傾向がある。
【０１２９】
各種添加剤
本発明の感放射線性樹脂組成物には、露光により酸発生剤（ロ）から生じる酸のレジスト被膜中における拡散現象を制御し、非露光領域における好ましくない化学反応を抑制する作用を有する酸拡散制御剤を配合することが好ましい。
このような酸拡散制御剤を配合することにより、得られる組成物の貯蔵安定性がさらに向上し、またレジストとしての解像度がさらに向上するとともに、露光から現像処理までの引き置き時間（ＰＥＤ）の変動によるレジストパターンの線幅変化を抑えることができ、プロセス安定性に極めて優れた組成物が得られる。
酸拡散制御剤としては、レジストパターンの形成工程中の露光や加熱処理により塩基性が変化しない含窒素有機化合物が好ましい。
このような含窒素有機化合物としては、例えば、下記一般式（１６）
【０１３０】
【化５６】
0004534371.tif 000055
〔一般式（１４）において、各Ｒ4 は相互に独立に水素原子、置換もしくは非置換のアルキル基、置換もしくは非置換のアリール基または置換もしくは非置換のアラルキル基を示す。〕
【０１３１】
で表される化合物（以下、「含窒素化合物（α）」という。）、同一分子内に窒素原子を２個有する化合物（以下、「含窒素化合物（β）」という。）、窒素原子を３個以上有する重合体（以下、「含窒素化合物（γ）」という。）、アミド基含有化合物、ウレア化合物、含窒素複素環化合物等を挙げることができる。
【０１３２】
含窒素化合物（α）としては、例えば、ｎ−ヘキシルアミン、ｎ−ヘプチルアミン、ｎ−オクチルアミン、ｎ−ノニルアミン、ｎ−デシルアミン、シクロヘキシルアミン等のモノ（シクロ）アルキルアミン類；ジ−ｎ−ブチルアミン、ジ−ｎ−ペンチルアミン、ジ−ｎ−ヘキシルアミン、ジ−ｎ−ヘプチルアミン、ジ−ｎ−オクチルアミン、ジ−ｎ−ノニルアミン、ジ−ｎ−デシルアミン、シクロヘキシルメチルアミン、ジシクロヘキシルアミン等のジ（シクロ）アルキルアミン類；トリエチルアミン、トリ−ｎ−プロピルアミン、トリ−ｎ−ブチルアミン、トリ−ｎ−ペンチルアミン、トリ−ｎ−ヘキシルアミン、トリ−ｎ−ヘプチルアミン、トリ−ｎ−オクチルアミン、トリ−ｎ−ノニルアミン、トリ−ｎ−デシルアミン、シクロヘキシルジメチルアミン、ジシクロヘキシルメチルアミン、トリシクロヘキシルアミン等のトリ（シクロ）アルキルアミン類；アニリン、Ｎ−メチルアニリン、Ｎ，Ｎ−ジメチルアニリン、２−メチルアニリン、３−メチルアニリン、４−メチルアニリン、４−ニトロアニリン、ジフェニルアミン、トリフェニルアミン、ナフチルアミン等の芳香族アミン類を挙げることができる。
【０１３３】
含窒素化合物（β）としては、例えば、エチレンジアミン、Ｎ，Ｎ，Ｎ',Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス [１−（４−アミノフェニル）−１−メチルエチル] ベンゼン、１，３−ビス [１−（４−アミノフェニル）−１−メチルエチル] ベンゼン等を挙げることができる。
含窒素化合物（γ）としては、例えば、ポリエチレンイミン、ポリアリルアミン、２−ジメチルアミノエチルアクリルアミドの重合体等を挙げることができる。
【０１３４】
前記アミド基含有化合物としては、例えば、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン等を挙げることができる。
前記ウレア化合物としては、例えば、尿素、メチルウレア、１，１−ジメチルウレア、１，３−ジメチルウレア、１，１，３，３−テトラメチルウレア、１，３−ジフェニルウレア、トリ−ｎ−ブチルチオウレア等を挙げることができる。
前記含窒素複素環化合物としては、例えば、イミダゾール、ベンズイミダゾール、４−メチルイミダゾール、４−メチル−２−フェニルイミダゾール等のイミダゾール類；ピリジン、２−メチルピリジン、４−メチルピリジン、２−エチルピリジン、４−エチルピリジン、２−フェニルピリジン、４−フェニルピリジン、２−メチル−４−フェニルピリジン、ニコチン、ニコチン酸、ニコチン酸アミド、キノリン、４−ヒドロキシキノリン、８−オキシキノリン、アクリジン等のピリジン類；ピペラジン、１−（２−ヒドロキシエチル）ピペラジン等のピペラジン類のほか、ピラジン、ピラゾール、ピリダジン、キノザリン、プリン、ピロリジン、ピペリジン、モルホリン、４−メチルモルホリン、１，４−ジメチルピペラジン、１，４−ジアザビシクロ [２．２．２] オクタン等を挙げることができる。
【０１３５】
これらの含窒素有機化合物のうち、含窒素化合物（α）、含窒素複素環化合物が好ましく、また、含窒素化合物（α）の中では、トリ（シクロ）アルキルアミン類が特に好ましく、含窒素複素環化合物の中では、ピリジン類、ピペラジン類が特に好ましい。
前記酸拡散制御剤は、単独でまたは２種以上を混合して使用することができる。
酸拡散制御剤の配合量は、ポリシロキサン（イ）１００重量部に対して、通常、１５重量部以下、好ましくは１０重量部以下、さらに好ましくは５重量部以下である。この場合、酸拡散制御剤の配合量が１５重量部を超えると、レジストとしての感度や露光部の現像性が低下する傾向がある。なお、酸拡散制御剤の配合量が０．００１重量部未満であると、プロセス条件によっては、レジストとしてのパターン形状や寸法忠実度が低下するおそれがある。
【０１３６】
また、本発明の感放射線性樹脂組成物には、塗布性、現像性等を改良する作用を示す界面活性剤を配合することができる。
前記界面活性剤としては、例えば、ポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤のほか、以下商品名で、ＫＰ３４１（信越化学工業（株）製）、ポリフローＮｏ．７５，同Ｎｏ．９５（共栄社化学（株）製）、エフトップＥＦ３０１，同ＥＦ３０３，同ＥＦ３５２（トーケムプロダクツ（株）製）、メガファックスＦ１７１，同Ｆ１７３（大日本インキ化学工業（株）製）、フロラードＦＣ４３０，同ＦＣ４３１（住友スリーエム（株）製）、アサヒガードＡＧ７１０，サーフロンＳ−３８２，同ＳＣ−１０１，同ＳＣ−１０２，同ＳＣ−１０３，同ＳＣ−１０４，同ＳＣ−１０５，同ＳＣ−１０６（旭硝子（株）製）等を挙げることができる。
これらの界面活性剤は、単独でまたは２種以上を混合して使用することができる。
界面活性剤の配合量は、ポリシロキサン（イ）と酸発生剤（ロ）との合計１００重量部に対して、通常、２重量部以下である。
また、前記以外の添加剤としては、ハレーション防止剤、接着助剤、保存安定化剤、消泡剤等を挙げることができる。
【０１３７】
組成物溶液の調製
本発明の感放射線性樹脂組成物は、普通、その使用に際して、全固形分濃度が、通常、１〜２５重量％、好ましくは２〜１５重量％となるように、溶剤に溶解したのち、例えば孔径０．２μｍ程度のフィルターでろ過することによって、組成物溶液として調製される。
前記組成物溶液の調製に使用される溶剤としては、例えば、
２−ブタノン、２−ペンタノン、３−メチル−２−ブタノン、２−ヘキサノン、４−メチル−２−ペンタノン、３−メチル−２−ペンタノン、３，３−ジメチル−２−ブタノン、２−ヘプタノン、２−オクタノン等の直鎖状もしくは分岐状のケトン類；
シクロペンタノン、３−メチルシクロペンタノン、シクロヘキサノン、２−メチルシクロヘキサノン、２，６−ジメチルシクロヘキサノン、イソホロン等の環状のケトン類；
プロピレングリコールモノメチルエーテルアセテート、プロピレングリコールモノエチルエーテルアセテート、プロピレングリコールモノ−ｎ−プロピルエーテルアセテート、プロピレングリコールモノ−ｉ−プロピルエーテルアセテート、プロピレングリコールモノ−ｎ−ブチルエーテルアセテート、プロピレングリコールモノ−ｉ−ブチルエーテルアセテート、プロピレングリコールモノ−ｓｅｃ−ブチルエーテルアセテート、プロピレングリコールモノ−ｔ−ブチルエーテルアセテート等のプロピレングリコールモノアルキルエーテルアセテート類；
２−ヒドロキシプロピオン酸メチル、２−ヒドロキシプロピオン酸エチル、２−ヒドロキシプロピオン酸ｎ−プロピル、２−ヒドロキシプロピオン酸ｉ−プロピル、２−ヒドロキシプロピオン酸ｎ−ブチル、２−ヒドロキシプロピオン酸ｉ−ブチル、２−ヒドロキシプロピオン酸ｓｅｃ−ブチル、２−ヒドロキシプロピオン酸ｔ−ブチル等の２−ヒドロキシプロピオン酸アルキル類；
３−メトキシプロピオン酸メチル、３−メトキシプロピオン酸エチル、３−エトキシプロピオン酸メチル、３−エトキシプロピオン酸エチル等の３−アルコキシプロピオン酸アルキル類のほか、
【０１３８】
ｎ−プロピルアルコール、ｉ−プロピルアルコール、ｎ−ブチルアルコール、ｔ−ブチルアルコール、シクロヘキサノール、エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールジメチルエーテル、ジエチレングリコールジエチルエーテル、ジエチレングリコールジ−ｎ−プロピルエーテル、ジエチレングリコールジ−ｎ−ブチルエーテル、エチレングリコールモノメチルエーテルアセテート、エチレングリコールモノエチルエーテルアセテート、エチレングリコールモノ−ｎ−プロピルエーテルアセテート、プロピレングリコールモノメチルエーテル、プロピレングリコールモノエチルエーテル、プロピレングリコールモノ−ｎ−プロピルエーテル、トルエン、キシレン、２−ヒドロキシ−２−メチルプロピオン酸エチル、エトキシ酢酸エチル、ヒドロキシ酢酸エチル、２−ヒドロキシ−３−メチル酪酸メチル、３−メトキシブチルアセテート、３−メチル−３−メトキシブチルアセテート、３−メチル−３−メトキシブチルプロピオネート、３−メチル−３−メトキシブチルブチレート、酢酸エチル、酢酸ｎ−プロピル、酢酸ｎ−ブチル、アセト酢酸メチル、アセト酢酸エチル、ピルビン酸メチル、ピルビン酸エチル、Ｎ−メチルピロリドン、Ｎ，Ｎ−ジメチルホルムアミド、Ｎ，Ｎ−ジメチルアセトアミド、ベンジルエチルエーテル、ジ−ｎ−ヘキシルエーテル、ジエチレングリコールモノメチルエーテル、ジエチレングリコールモノエチルエーテル、カプロン酸、カプリル酸、１−オクタノール、１−ノナノール、ベンジルアルコール、酢酸ベンジル、安息香酸エチル、しゅう酸ジエチル、マレイン酸ジエチル、γ−ブチロラクトン、炭酸エチレン、炭酸プロピレン
等を挙げることができる。
【０１３９】
これらの溶剤は、単独でまたは２種以上を混合して使用することができるが、就中、直鎖状もしくは分岐状のケトン類、環状のケトン類、プロピレングリコールモノアルキルエーテルアセテート類、２−ヒドロキシプロピオン酸アルキル類および３−アルコキシプロピオン酸アルキル類が好ましい。
【０１４０】
レジストパターンの形成方法
本発明の感放射線性樹脂組成物においては、露光により酸発生剤（ロ）から酸が発生し、その酸の作用によって、ポリシロキサン（イ）中の酸解離性基が解離して、例えばカルボキシル基を生じ、その結果、レジストの露光部のアルカリ現像液に対する溶解性が高くなり、該露光部がアルカリ現像液によって溶解、除去され、ポジ型のレジストパターンが得られる。
本発明の感放射線性樹脂組成物からレジストパターンを形成する際には、組成物溶液を、回転塗布、流延塗布、ロール塗布等の適宜の塗布手段によって、例えば、シリコンウエハー、アルミニウムで被覆されたウエハー等の基板上に塗布することにより、レジスト被膜を形成し、場合により予め加熱処理（以下、「ＰＢ」という。）を行ったのち、所定のレジストパターンを形成するように該レジスト被膜に露光する。その際に使用される放射線としては、遠紫外線、電子線、Ｘ線等の各種の放射線を使用することができるが、ＫｒＦエキシマレーザー（波長２４８ｎｍ）、ＡｒＦエキシマレーザー（波長１９３ｎｍ）あるいはＦ2 エキシマレーザー（波長１５７ｎｍ）に代表される遠紫外線が好ましい。
本発明においては、露光後に加熱処理（以下、「ＰＥＢ」という。）を行うことが好ましい。このＰＥＢにより、ポリシロキサン（イ）中の酸解離性基の解離反応が円滑に進行する。ＰＥＢの加熱条件は、レジスト組成物の配合組成によって変わるが、通常、３０〜２００℃、好ましくは５０〜１７０℃である。
【０１４１】
本発明においては、感放射線性樹脂組成物の潜在能力を最大限に引き出すため、例えば特公平６−１２４５２号公報等に開示されているように、使用される基板上に有機系あるいは無機系の反射防止膜を形成しておくことができ、また環境雰囲気中に含まれる塩基性不純物等の影響を防止するため、例えば特開平５−１８８５９８号公報等に開示されているように、レジスト被膜上に保護膜を設けることもでき、あるいはこれらの技術を併用することもできる。
次いで、露光されたレジスト被膜を現像することにより、所定のレジストパターンを形成する。
現像に使用される現像液としては、例えば、水酸化ナトリウム、水酸化カリウム、炭酸ナトリウム、けい酸ナトリウム、メタけい酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ性水溶液が好ましい。
前記アルカリ性水溶液の濃度は、通常、１０重量％以下である。この場合、アルカリ性水溶液の濃度が１０重量％を超えると、非露光部も現像液に溶解するおそれがあり好ましくない。
【０１４２】
また、前記アルカリ性水溶液からなる現像液には、例えば有機溶媒を添加することもできる。
前記有機溶媒としては、例えば、アセトン、２−ブタノン、４−メチル−２−ペンタノン、シクロペンタノン、シクロヘキサノン、３−メチルシクロペンタノン、２，６−ジメチルシクロヘキサノン等のケトン類；メチルアルコール、エチルアルコール、ｎ−プロピルアルコール、ｉ−プロピルアルコール、ｎ−ブチルアルコール、ｔ−ブチルアルコール、シクロペンタノール、シクロヘキサノール、１，４−ヘキサンジオール、１，４−ヘキサンジメチロール等のアルコール類；テトラヒドロフラン、ジオキサン等のエーテル類；酢酸エチル、酢酸ｎ−ブチル、酢酸ｉ−アミル等のエステル類；トルエン、キシレン等の芳香族炭化水素類や、フェノール、アセトニルアセトン、ジメチルホルムアミド等を挙げることができる。
これらの有機溶媒は、単独でまたは２種以上を混合して使用することができる。
有機溶媒の使用量は、アルカリ性水溶液に対して、１００容量％以下が好ましい。この場合、有機溶媒の使用量が１００容量％を超えると、現像性が低下して、露光部の現像残りが多くなるおそれがある。
また、アルカリ性水溶液からなる現像液には、界面活性剤等を適量添加することもできる。
なお、アルカリ性水溶液からなる現像液で現像したのちは、一般に、水で洗浄して乾燥する。
【０１４３】
【発明の実施の形態】
以下、実施例を挙げて、本発明をさらに具体的に説明する。
〈モノマーの合成〉
合成例１
撹拌機、還流冷却器、温度計を装着した３つ口フラスコに、トリエトキシシラン４６．５ｇ、５−ｔ−ブトキシカルボニルビシクロ[ ２．２．１ ]ヘプト−２−エン４２．０ｇを加え、室温にて撹拌したのち、塩化白金酸（H2PtCl6)の０．２モルｉ−プロピルアルコール溶液１．０ミリリットルを加えて、反応を開始させ、１４０℃で２４時間加熱還流した。その後、反応溶液を室温に戻し、ｎ−ヘキサンで希釈したのち、セライト上で吸引ろ過し、さらに溶媒を減圧留去して、粗生成物を得た。その後、粗生成物を０．４ｍｍＨｇおよび１５５℃で減圧蒸留して精製し、化合物５４ｇを得た。
【０１４４】
この化合物について、 1Ｈ−ＮＭＲスペクトル（化学シフト「σH 」）、13Ｃ−ＮＭＲスペクトル（化学シフト「σC 」) 、  29Ｓｉ−ＮＭＲスペクトル（化学シフト「σSi」）、赤外吸収スペクトル（ＩＲ）、質量スペクトル（FABMS)を測定したところ、測定値は以下のとおりであり、そのＲが水素原子、Ｘ1 がｔ−ブチル基、Ｙがエチル基、ｍが０であるシラン化合物（ｉ）（以下、「シラン化合物（ｉ-1）」という。）と同定された。また、この化合物は、トリエトキシシリル基がビシクロ[ ２．２．１ ]ヘプタン環の２−位に結合した化合物と３−位に結合した化合物とのほぼ等量の混合物であった。
σH   ：３．８ｐｐｍ（エトキシ基）、１．４ｐｐｍ（ｔ−ブチル基）。
σC   ：１７５ｐｐｍ（カルボニル基）、８０ｐｐｍ（ｔ−ブトキシ基）、
５９ｐｐｍ（エトキシ基）、２８ｐｐｍ（ｔ−ブチル基）、
１９ｐｐｍ（メチル基）。
σSi  ：−４８ｐｐｍ。
ＩＲ  ：２８７９ｃｍ-1（エトキシ基）、１７２６ｃｍ-1（エステル基）、
１１５５ｃｍ-1（シロキサン基）、１０８０ｃｍ-1（シロキサン基）。
FABMS ：ｍ／ｚ＝３５９（Ｍ+ ＋１）。
【０１４５】
合成例２
撹拌機、還流冷却器、温度計を装着した３つ口フラスコに、トリエトキシシラン７６．０ｇ、８−ｔ−ブトキシカルボニルテトラシクロ[ ４．４．０．１2,5 ．１7,10 ]ドデカ−３−エン１００ｇを加え、室温にて撹拌したのち、塩化白金酸（H2PtCl6)の０．２モルｉ−プロピルアルコール溶液５．０ミリリットルを加えて、反応を開始させ、１５０℃で７５時間加熱還流した。その後、反応溶液を室温に戻し、ｎ−ヘキサンで希釈したのち、セライト上で吸引ろ過し、さらに溶媒を減圧留去して、粗生成物を得た。その後、粗生成物をシリカゲルカラムクロマトグラフィーにかけて、ｎ−ヘキサン留分として、化合物５３ｇを得た。
【０１４６】
この化合物について、 1Ｈ−ＮＭＲスペクトル（化学シフト「σH 」）、13Ｃ−ＮＭＲスペクトル（化学シフト「σC 」) 、  29Ｓｉ−ＮＭＲスペクトル（化学シフト「σSi」）、赤外吸収スペクトル（ＩＲ）、質量スペクトル（FABMS)を測定したところ、測定値は以下のとおりであり、そのＲが水素原子、Ｘ1 がｔ−ブチル基、Ｙがエチル基、ｍが１であるシラン化合物（ｉ）（以下、「シラン化合物（ｉ-2）」という。）と同定された。また、この化合物は、トリエトキシシリル基がテトラシクロ[ ４．４．０．１2,5 ．１7,10 ]ドデカン環の３−位に結合した化合物と４−位に結合した化合物とのほぼ等量の混合物であった。
σH   ：３．８ｐｐｍ（エトキシ基）、１．２ｐｐｍ（エトキシ基）、
１．４ｐｐｍ（ｔ−ブチル基）。
σC   ：１７５ｐｐｍ（カルボニル基）、８０ｐｐｍ（ｔ−ブトキシ基）、
５９ｐｐｍ（エトキシ基）、２８ｐｐｍ（ｔ−ブチル基）、
１９ｐｐｍ（メチル基）。
σSi  ：−４８ｐｐｍ。
ＩＲ  ：２８８５ｃｍ-1（エトキシ基）、１７２６ｃｍ-1（エステル基）、
１１５３ｃｍ-1（シロキサン基）、１０８０ｃｍ-1（シロキサン基）。
FABMS ：ｍ／ｚ＝４２５（Ｍ+ ＋１）。
【０１４７】
合成例３
撹拌機、還流冷却器、温度計を装着した３つ口フラスコに、トリエトキシシラン３８．８ｇおよび５−〔２−ヒドロキシ−２，２−ジ（トリフルオロメチル）〕ビシクロ[ ２．２．１ ]ヘプト−２−エン４３．２ｇを加え、室温にて撹拌したのち、塩化白金酸（H2PtCl6)の０．２モルｉ−プロピルアルコール溶液０．１ミリリットルを加えて、反応を開始させ、１００℃で３０時間加熱還流した。その後、反応溶液を室温に戻し、ｎ−ヘキサンで希釈したのち、セライト上で吸引ろ過し、さらに溶媒を減圧留去して、粗生成物を得た。その後、粗生成物を３ｍｍＨｇおよび１０５℃で減圧蒸留して精製し、化合物５９．８ｇを得た。
【０１４８】
この化合物について、 1Ｈ−ＮＭＲスペクトル（化学シフト「σＨ」）、13Ｃ−ＮＭＲスペクトル（化学シフト「σＣ」) 、  29Ｓｉ−ＮＭＲスペクトル（化学シフト「σSi」）、19Ｆ−ＮＭＲスペクトル（化学シフト「σＦ」）、赤外吸収スペクトル（ＩＲ）、質量スペクトル（FABMS)を測定したところ、測定値は以下のとおりであり、そのＲが水素原子、Ｒ''がトリフルオロメチル基、Ｘ2 が水素原子、Ｙがエチル基、ｎが０であるシラン化合物（iii)（以下、「シラン化合物（iii-1)」という。）と同定された。また、この化合物は、トリエトキシシリル基がビシクロ[ ２．２．１ ]ヘプタン環の２−位に結合した化合物と３−位に結合した化合物とのほぼ等量の混合物であった。
σＨ  ：３．８ｐｐｍ（エトキシ基）、１．２ｐｐｍ（エトキシ基）。
σＣ  ：１２３ｐｐｍ（トリフルオロメチル基）、５９ｐｐｍ（エトキシ基）、１８ｐｐｍ（メチル基）。
σSi  ：−４８ｐｐｍ。
σＦ  ：−７６〜−７９ｐｐｍ。
ＩＲ  ：３４００ｃｍ-1（水酸基）、２８７８ｃｍ-1（メトキシ基）、
１２１５ｃｍ-1（Ｃ−Ｆ結合）、１０８２ｃｍ-1（シロキサン基）。
FABMS ：ｍ／ｚ＝４３９（Ｍ+ ＋１）。
【０１４９】
合成例４
撹拌機、還流冷却器、温度計を装着した３つ口フラスコに、合成例３で得たシラン化合物（iii-1)３．０ｇおよびテトラヒドロフラン１０ミリリットルを加え、窒素気流中、氷冷下で攪拌し、反応溶液の温度が５℃以下に達した時点で、４−ジメチルアミノピリジン１６．７ｍｇを加えたのち、ジ−ｔ−ブチルジカーボネート１．６４ｇをテトラヒドロフラン５ミリリットルに溶解した溶液を１５分間かけて滴下した。滴下終了後１時間攪拌したのち、反応溶液を室温に戻し、さらに５時間攪拌した。その後、反応溶液にｎ−ヘキサン５０ミリリットルを加えて分液ロートに移したのち、有機層を氷水で３回洗浄した。その後、有機層をビーカーに注ぎ、無水硫酸マグネシウムで乾燥して、ろ過したのち、溶媒を減圧蒸留して、粗生成物を得た。その後、粗生成物をシリカゲルクロマトグラフィーにかけて、ｎ−ヘキサン留分から、化合物３．５ｇを得た。
【０１５０】
この化合物について、 1Ｈ−ＮＭＲスペクトル（化学シフト「σＨ」）、13Ｃ−ＮＭＲスペクトル（化学シフト「σＣ」) 、  29Ｓｉ−ＮＭＲスペクトル（化学シフト「σSi」）、19Ｆ−ＮＭＲスペクトル（化学シフト「σＦ」）、赤外吸収スペクトル（ＩＲ）、質量スペクトル（FABMS)を測定したところ、測定値は以下のとおりであり、そのＲが水素原子、Ｒ''がトリフルオロメチル基、Ｘ2 がｔ−ブトキシカルボニル基、Ｙがエチル基、ｎが０であるシラン化合物（iii)（以下、「シラン化合物（iii-2)」という。）で置換された化合物と同定された。
σＨ  ：３．８ｐｐｍ（エトキシ基）、１．２ｐｐｍ（エトキシ基）、
１．５ｐｐｍ（ｔ−ブチル基）。
σＣ  ：１４９ｐｐｍ（炭酸エステル基）、１２２ｐｐｍ（トリフルオロメチル基）、８５ｐｐｍ（ｔ−ブトキシ基）、５９ｐｐｍ（エトキシ基）、２８ｐｐｍ（ｔ−ブチル基）、１８ｐｐｍ（メチル基）。
σSi  ：−４８ｐｐｍ。
σＦ  ：−７２．７〜−７３．３ｐｐｍ。
ＩＲ  ：３４００ｃｍ-1（水酸基）、２８７９ｃｍ-1（メトキシ基）、
１７７４ｃｍ-1（炭酸エステル基）、１２２１ｃｍ-1（Ｃ−Ｆ結合）、１０８２ｃｍ-1（シロキサン基）。
FABMS ：ｍ／ｚ＝５３９（Ｍ+ ＋１）。
【０１５１】
合成例５
撹拌機、寒流冷却器、温度計を装着した３つ口フラスコに、トリエトキシシラン３６５ｇ、ビシクロ[ ２．２．１ ]ヘプト−２−エン２００ｇを加え、室温にて攪拌したのち、塩化白金酸（H2PtCl6)の０．２モルｉ−プロピルアルコール溶液４．０ミリリットルを加えて、反応を開始させ、１６０℃で９０時間加熱還流した。その後、反応溶液を室温に戻し、ｎ−ヘキサンで希釈したのち、セライト上で吸引ろ過し、さらに溶媒を減圧留去して、粗生成物を得た。その後、粗生成物を３．０ｍｍＨｇおよび８２℃にて減圧蒸留して精製し、化合物２５２ｇを得た。
この化合物について、 1Ｈ−ＮＭＲスペクトル（化学シフト「σＨ」) および赤外吸収スペクトル（ＩＲ）を測定したところ、測定値は以下の通りであり、下記式（ｖ）で表されるシラン化合物（以下、「シラン化合物（ｖ）」という。）と同定された。なお、この化合物中のトリエトキシシリル基はビシクロ[ ２．２．１ ]ヘプタン環の２−位に結合している。
σＨ：３．８ｐｐｍ（エトキシ基）、１．２ｐｐｍ（エトキシ基）。
ＩＲ：２８８０ｃｍ-1（エトキシ基）、１０８０ｃｍ-1（シロキサン基）。
【０１５２】
【化５７】
0004534371.tif 000056
【０１５３】
合成例６
撹拌機、寒流冷却器、温度計を装着した３つ口フラスコに、トリエトキシシラン１１８ｇ、テトラシクロ[ ４．４．０．１2,5 ．１7,10 ]ドデカ−３−エン１００ｇを加え、室温にて攪拌したのち、塩化白金酸（H2PtCl6)の０．２モルｉ−プロピルアルコール溶液４．０ミリリットルを加えて、反応を開始させ、１６０℃で９０時間加熱還流した。その後、反応溶液を室温に戻し、ｎ−ヘキサンで希釈したのち、セライト上で吸引ろ過し、さらに溶媒を減圧留去して、粗生成物を得た。その後、粗生成物を１．５ｍｍＨｇおよび１３３℃にて減圧蒸留して精製し、化合物６８ｇを得た。
この化合物について、 1Ｈ−ＮＭＲスペクトル（化学シフト「σＨ」) および赤外吸収スペクトル（ＩＲ）を測定したところ、測定値は以下の通りであり、下記式（vi）で表されるシラン化合物（以下、「シラン化合物（vi）」という。）と同定された。なお、この化合物中のトリエトキシシリル基はテトラシクロ[ ４．４．０．１2,5 ．１7,10 ]ドデカン環の３−位に結合している。
σＨ：３．８ｐｐｍ（エトキシ基）、１．２ｐｐｍ（エトキシ基）。
ＩＲ：２８８０ｃｍ-1（エトキシ基）、１０８０ｃｍ-1（シロキサン基）。
【０１５４】
【化５８】
0004534371.tif 000057
【０１５５】
〈ポリマーの合成〉
合成例７
撹拌機、還流冷却器、温度計を装着した３つ口フラスコに、シラン化合物（ｉ-2）８．３４ｇ、シラン化合物（iii-1)１２．９２ｇ、メチルトリエトキシシラン８．７５ｇ、４−メチル−２−ペンタノン３０ｇ、１．７５重量％しゅう酸水溶液７．２０ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー１８．５ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）、０．２ｐｐｍ（ＳｉＣＨ3 基）。
Ｍｗ：２，３００。
このポリマーを、ポリシロキサン（イ−１）とする。
【０１５６】
合成例８
撹拌機、還流冷却器、温度計を装着した３つ口フラスコに、シラン化合物（ｉ-2）５．３６ｇ、シラン化合物（iii-1)７．３９ｇ、メチルトリエトキシシラン２．２５ｇ、４−メチル−２−ペンタノン１５ｇ、１．７５重量％しゅう酸水溶液３．０９ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー８．３３ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）、０．２ｐｐｍ（ＳｉＣＨ3 基）。
Ｍｗ：１，８００。
このポリマーを、ポリシロキサン（イ−２）とする。
【０１５７】
合成例９
撹拌機、還流冷却器、温度計を装着した３つ口フラスコに、シラン化合物（ｉ-2）３．８４ｇ、シラン化合物（iii-1)７．９３ｇ、メチルトリエトキシシラン３．２２ｇ、４−メチル−２−ペンタノン１５ｇ、１．７５重量％しゅう酸水溶液３．３２ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー８．２４ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）、０．２ｐｐｍ（ＳｉＣＨ3 基）。
Ｍｗ：２，２００。
このポリマーを、ポリシロキサン（イ−３）とする。
【０１５８】
合成例１０
撹拌機、還流冷却器、温度計を装着した３つ口フラスコに、シラン化合物（ｉ-2）７．００ｇ、シラン化合物（iii-1)１４．４７ｇ、シラン化合物（ｖ）８．５２ｇ、４−メチル−２−ペンタノン３０ｇ、１．７５重量％しゅう酸水溶液６．０５ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー１８．７５ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，４００。
このポリマーを、ポリシロキサン（イ−４）とする。
【０１５９】
合成例１１
撹拌機、還流冷却器、温度計を装着した３つ口フラスコに、シラン化合物（ｉ-2）１．２８ｇ、シラン化合物（iii-1)２．２０ｇ、シラン化合物（ｖ）０．５２ｇ、４−メチル−２−ペンタノン４．０ｇ、１．７５重量％しゅう酸水溶液０．７４ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．４６ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，４００。
このポリマーを、ポリシロキサン（イ−５）とする。
【０１６０】
合成例１２
撹拌機、還流冷却器、温度計を装着した３つ口フラスコに、シラン化合物（ｉ-2）３．３４ｇ、シラン化合物（iii-1)８．６２ｇ、シラン化合物（ｖ）３．０５ｇ、４−メチル−２−ペンタノン１５ｇ、１．７５重量％しゅう酸水溶液２．８８ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー９．９０ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，２００。
このポリマーを、ポリシロキサン（イ−６）とする。
【０１６１】
合成例１３
撹拌機、還流冷却器、温度計を装着した３つ口フラスコに、シラン化合物（iii-2)１．５ｇ、４−メチル−２−ペンタノン１．５ｇ、１．７５重量％しゅう酸水溶液０．２０ｇを加えて、撹拌しつつ、８０℃で５時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー１．０１ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．５ｐｐｍ（ｔ−ブトキシカルボニル基）。
Ｍｗ：７，５００。
このポリマーを、ポリシロキサン（イ−７）とする。
【０１６２】
合成例１４
撹拌機、還流冷却器、温度計を装着した３つ口フラスコに、シラン化合物（iii-1)１．９８ｇ、２−ｔ−ブトキシカルボニルエチルトリエトキシシラン１．６２ｇ、メチルトリエトキシシラン２．４１ｇ、４−メチル−２−ペンタノン６．０ｇ、１．７５重量％しゅう酸水溶液１．６５ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー３．１７ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．５ｐｐｍ（ｔ−ブトキシカルボニル基）、０．２ｐｐｍ（ＳｉＣＨ3 基）。
Ｍｗ  ：２，５００。
このポリマーを、ポリシロキサン（イ−８）とする。
【０１６３】
合成例１５
撹拌機、還流冷却器、温度計を装着した３つ口フラスコに、シラン化合物（ｉ-2）０．８５ｇ、シラン化合物（iii-1)２．６３ｇ、シラン化合物（ｖ）０．５２ｇ、４−メチル−２−ペンタノン４．０ｇ、１．７５重量％しゅう酸水溶液０．７３ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．６３ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，５００。
このポリマーを、ポリシロキサン（イ−９）とする。
【０１６４】
合成例１６
撹拌機、還流冷却器、温度計を装着した３つ口フラスコに、シラン化合物（ｉ-2）０．８５ｇ、シラン化合物（iii-1)２．１８ｇ、シラン化合物（vi）０．９７ｇ、４−メチル−２−ペンタノン４．０ｇ、１．７５重量％しゅう酸水溶液０．７３ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．２７ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，３００。
このポリマーを、ポリシロキサン（イ−１０）とする。
【０１６５】
合成例１７
撹拌機、還流冷却器、温度計を装着した３つ口フラスコに、シラン化合物（ｉ-2）０．８２ｇ、シラン化合物（iii-1)２．５５ｇ、シラン化合物（vi）０．６３ｇ、４−メチル−２−ペンタノン４．０ｇ、１．７５重量％しゅう酸水溶液０．７１ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．２５ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，５００。
このポリマーを、ポリシロキサン（イ−１１）とする。
【０１６６】
合成例１８
撹拌機、還流冷却器、温度計を装着した３つ口フラスコに、シラン化合物（ｉ-1）０．８６ｇ、シラン化合物（iii-1)１．５８ｇ、シラン化合物（ｖ）１．５５ｇ、４−メチル−２−ペンタノン４．０ｇ、１．７５重量％しゅう酸水溶液０．８８ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．３１ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，０００。
このポリマーを、ポリシロキサン（イ−１２）とする。
【０１６７】
合成例１９
撹拌機、還流冷却器、温度計を装着した３つ口フラスコに、シラン化合物（ｉ-1）０．８２ｇ、シラン化合物（iii-1)２．００ｇ、シラン化合物（ｖ）１．１８ｇ、４−メチル−２−ペンタノン４．０ｇ、１．７５重量％しゅう酸水溶液０．８４ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．２６ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，１００。
このポリマーを、ポリシロキサン（イ−１３）とする。
【０１６８】
合成例２０
撹拌機、還流冷却器、温度計を装着した３つ口フラスコに、シラン化合物（ｉ-1）０．７６ｇ、シラン化合物（iii-1)１．８６ｇ、シラン化合物（ｖ）１．３８ｇ、４−メチル−２−ペンタノン４．０ｇ、１．７５重量％しゅう酸水溶液０．７８ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．２２ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，２００。
このポリマーを、ポリシロキサン（イ−１４）とする。
【０１６９】
合成例２１
撹拌機、還流冷却器、温度計を装着した３つ口フラスコに、シラン化合物（ｉ-1）０．７４ｇ、シラン化合物（iii-1)２．２６ｇ、シラン化合物（vi）１．００ｇ、４−メチル−２−ペンタノン４．０ｇ、１．７５重量％しゅう酸水溶液０．７６ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマー２．３８ｇを得た。
このポリマーについて、 1Ｈ−ＮＭＲスペクトル（化学シフト「σＨ」) およびＭｗを測定したところ、以下のとおりであった。
σＨ：２．３ｐｐｍ（ＣＨ2 Ｃ（ＣＦ3)2 基）、１．４ｐｐｍ（ｔ−ブチル基）。
Ｍｗ：１，３００。
このポリマーを、ポリシロキサン（イ−１５）とする。
【０１７０】
比較合成例１
撹拌機、還流冷却器、温度計を装着した３つ口フラスコに、２−ｔ―ブトキシカルボニルエチルトリエトキシシラン２０ｇ、４−メチル−２−ペンタノン６０ｇ、１．７５重量％しゅう酸水溶液４．０９ｇを加えて、撹拌しつつ、８０℃で６時間反応させたのち、反応容器を氷冷して、反応を停止させた。その後反応溶液を分液ロートに移して、水層を廃棄し、さらにイオン交換水を加えて水洗し、反応溶液が中性になるまで水洗を繰り返したのち、有機層を減圧留去して、ポリマーを得た。
このポリマーについて、 1Ｈ−ＮＭＲスペクトル（化学シフト「σＨ」) 、赤外吸収スペクトル（ＩＲ）およびＭｗを測定したところ、以下のとおりであった。
σＨ：１．５ｐｐｍ（ｔ−ブトキシカルボニル基）。
ＩＲ：３４００ｃｍ-1（水酸基）、１７０３ｃｍ-1（カルボニル基）、
１１３０ｃｍ-1（シロキサン基）、１０８０ｃｍ-1（シロキサン基）。
Ｍｗ：２，７００。
このポリマーを、比較用ポリシロキサンとする。
【０１７１】
【実施例】
実施例１（放射線透過率の評価）
ポリシロキサン（イ−１）〜（イ−１５）および比較用ポリシロキサンから形成した膜厚１，０００Åの各被膜について、波長が１５７ｎｍおよび１９３ｎｍにおける放射線透過率を測定した。測定結果を、表１に示す。
【０１７２】
【表１】
0004534371.tif 000058
【０１７３】
表１から明らかなように、本発明におけるポリシロキサン（イ）は、基本骨格がポリシロキサン構造であるため、波長１９３ｎｍにおける放射線透過率がいずれも、比較用ポリシロキサンと同等以上の高い値を示している。
一方、波長１５７ｎｍにおいては、比較用ポリシロキサンの放射線透過率が３０％であるのに対して、ポリシロキサン（イ−１）〜（イ−１５）はいずれも、比較用ポリシロキサンに較べて高い放射線透過率を有する。波長１５７ｎｍにおける放射線透過率は、一般にポリシロキサン中の炭化水素構造の割合が相対的に増加することにより低下すると考えられるが、本発明のポリシロキサン（イ）は、炭化水素構造の割合が比較的多いにもかかわらず、またポリシロキサン中の部分構造が変わっても、波長１５７ｎｍにおける放射線透過率が高い水準にある。
【０１７４】
実施例２（ＡｒＦエキシマレーザーによる解像度の評価）
ポリシロキサン（イ−７）およびポリシロキサン（イ−８）を各１００重量部、トリフェニルスルフォニウムトリフルオロメタンスルホネート１重量部、トリ−ｎ−オクチルアミン０．０２重量部および２−ヘプタノン９００重量部を均一に混合して、組成物溶液を調製した。
次いで、各組成物溶液を、シリコンウエハー上にスピンコートにより塗布し、１３０℃に保持したホットプレート上で、９０秒間加熱処理を行って、膜厚１００ｎｍのレジスト被膜を形成した。
その後、各レジスト被膜に対して、ＡｒＦエキシマレーザー（波長１９３ｎｍ）により露光量を変えて露光し、１１０℃に保持したホットプレート上で、９０秒間加熱処理を行ったのち、２．３８重量％のテトラメチルアンモニウムヒドロキシド水溶液で現像を行って、レジストパターンを形成した。
得られた各レジストパターンを走査型電子顕微鏡で観察した結果、ポリシロキサン（イ−７）の場合、０．３０μｍまで解像しており、またポリシロキサン（イ−８）の場合、０．１５μｍまで解像していた。
【０１７５】
実施例３（ドライエッチング耐性の評価）
ポリシロキサン（イ−３）およびポリシロキサン（イ−４）と、比較用としてポリスチレン（Ｍｗ＝１６，０００）を各１００重量部、トリフェニルスルホニウムノナフルオロ−ｎ−ブタンスルホネート１重量部、トリ−ｎ―オクチルアミン０．０４重量部および２−ヘプタノン９００重量部を均一に混合して、組成物溶液を調製した。次いで、各組成物溶液をシリコンウエハー上にスピンコートにより塗布し、１４０℃に保持したホットプレート上で９０秒間加熱処理を行って、膜厚１，０００Åのレジスト被膜を形成した。
得られた各レジスト被膜について、種々の条件におけるエッチング試験を行った。エッチングガス（単独あるいは混合物）、エッチング速度、ポリシロキサン（イ−３）あるいはポリシロキサン（イ−４）とポリスチレンとのエッチング速度の相対比を、表２に示す。
【０１７６】
【表２】
0004534371.tif 000059
【０１７７】
表２から明らかなように、本発明の感放射線性樹脂組成物は、検討した全てのエッチング条件において、ポリスチレンとほぼ同等の高いドライエッチング耐性を示すことが明らかとなった。
【０１７８】
実施例４（ＡｒＦエキシマレーザーによる解像度の評価）
ポリシロキサン（イー１）〜（イー１１）を各１００重量部、トリフェニルスルホニウムノナフルオロ−ｎ−ブタンスルホネート１重量部、トリ−ｎ―オクチルアミン０．０４重量部および２−ヘプタノン９００重量部を均一に混合して、組成物溶液を調製した。
次いで、各組成物溶液をシリコンウエハー上にスピンコートにより塗布し、１４０℃に保持したホットプレート上で９０秒間加熱処理を行って、膜厚１，０００Åのレジスト被膜を形成した。
その後、各レジスト被膜に対して、ＡｒＦエキシマレーザー（波長１９３ｎｍ）により露光量を変えて露光し、１００℃に保持したホットプレート上で、９０秒間加熱処理を行ったのち、２．３８重量％のテトラメチルアンモニウムヒドロキシド水溶液で現像を行って、レジストパターンを形成した。
得られた各レジストパターンを走査型電子顕微鏡で観察した結果、解像度は表３に示すとおりであり、本発明の感放射線性樹脂組成物は、ＡｒＦエキシマレーザーに対して高い解像性能を示すことが明らかとなった。
【０１７９】
【表３】
0004534371.tif 000060
【０１８０】
実施例５（Ｆ2 エキシマレーザーによる解像度の評価）
ポリシロキサン（イ−１）〜（イ−４）およびポリシロキサン（イ−６）を各１００重量部、トリフェニルスルホニウムノナフルオロ−ｎ−ブタンスルホネート１重量部、トリ−ｎ―オクチルアミン０．０４重量部および２−ヘプタノン９００重量部を均一に混合し、組成物溶液を調製した。
次いで、各組成物溶液をシリコンウエハー上にスピンコートにより塗布し、１４０℃に保持したホットプレート上で９０秒間加熱処理を行って、膜厚１，０００Åのレジスト被膜を形成した。
その後、得られた各レジスト被膜に対して、Ｆ2 エキシマレーザー（波長１５７ｎｍ）により露光量を変えて露光し、１００℃に保持したホットプレート上で９０秒間加熱処理を行ったのち、２．３８重量％のテトラメチルアンモニウムヒドロキシド水溶液で現像を行って、レジストパターンを形成した。
得られた各レジストパターンを走査型電子顕微鏡で観察した結果、解像度は表４に示すとおりであり、本発明の感放射線性樹脂組成物は、Ｆ2 エキシマレーザーに対して高い解像性能を示すことが明らかとなった。
【０１８１】
【表４】
0004534371.tif 000061
【０１８２】
【発明の効果】
本発明の感放射線性樹脂組成物は、遠紫外線、電子線、Ｘ線等の放射線に有効に感応し、特に波長１９３ｎｍ以下、就中波長１５７ｎｍの放射線に対する透明性が高く、しかもドライエッチング耐性、感度、解像度、現像性等のレジストとしての基本物性に優れている。したがって、当該感放射線性樹脂組成物は、今後微細化がますます進行するとみられるＬＳＩ（高集積回路）等の微細加工の分野に極めて好適に使用することができる。